(57)【要約】必要に応じてペルオキシドイニシエーターの存在下において、ヒマシ油および／またはリシノール酸エストリドならびにエポキシ化植物油およびポリカルボン酸から形成されるポリエステルから、エラストマーが形成される。または、これは、リシノール酸もしくはヒマシ油エストリド、エポキシ基含有化合物、エポキシ硬化剤およびポリカルボン酸硬化剤、熱活性化フリーラジカルイニシエーターに由来する架橋反応生成物を含有し、ならびに必要に応じて、しかし好ましくは、充填剤を含有する。このエラストマーは、２つの工程、上昇された温度または周辺温度での無溶媒手順を用いて調製され得る。得られたエラストマーは、良好な機械強度および弾力性を示し、磨耗および加水分解に抵抗性であり、そしてシート材料へと加工され得る。これらの特性は、このエラストマーを、魅力ある床被覆成分とする。【特許請求の範囲】
【請求項１】
組成物であって、以下：
ａ）ヒマシ油、リシノール酸、ヒマシ油エストリド、リシノール酸エストリド、およびそれらの組み合わせより選択されるリシノール酸成分であって、好ましくはリシノール酸エストリドであり、より好ましくは酵素触媒性重合によって調製されるエストリドであって、該酵素は、好ましくはＣａｎｄｉｄａ  Ａｎｔａｒｃｔｉｃａに由来するリパーゼである、リシノール酸成分、
ｂ）エポキシ樹脂、エポキシ化植物油およびそれらの組み合わせより選択されるエポキシ基含有化合物であって、好ましくはテトラグリシダルジアミノジフェニルメタン、ビスフェノールＡのジグリシジルエーテル、エポキシ化ダイズ油、およびそれらの組み合わせである、エポキシ基含有化合物、
ｃ）架橋剤であって、好ましくは多官能性アミン、ポリカルボン酸、ポリアクリレート、またはそれらの組み合わせであり、ここで、該ポリカルボン酸は、好ましくはセバシン酸、クエン酸、またはそれらの組み合わせであり、そして該多官能性アミンは、好ましくはイソホロンジアミン、１，２−ジアミノシクロヘキサン、ビス−ｐ−アミノシクロヘキシルメタン、１，３−ＢＡＣ高反応性脂環式ジアミン、ジエチレントリアミン、４，４’−イソプロピリデンジアミン、１，４−ジアミノブタン、トリエチレングリコールジアミン、またはそれらの組み合わせである、架橋剤、ならびに、
ｄ）必要に応じて、架橋触媒、充填剤、およびそれらの組み合わせより選択される付加成分であって、該架橋触媒は、好ましくは熱活性化フリーラジカルイニシエーターであり、そして該充填剤は、好ましくは木粉、石灰岩、二酸化チタン、カオリン粘土、およびそれらの組み合わせである、付加成分、
を含有する、組成物。
【請求項２】
前記架橋剤が、ポリカルボン酸であり、前記組成物が、ポリアミンをさらに含有する、請求項１に記載の組成物。
【請求項３】
請求項１に記載の組成物を含む、少なくとも一種の成分を含有する、表面被覆。
【請求項４】
前記表面被覆が、床被覆である、請求項３に記載の表面被覆。
【請求項５】
請求項１に記載の組成物の反応生成物を含有する、組成物。
【請求項６】
請求項５に記載の組成物を含む、少なくとも一種の成分を含有する、床被覆。
【請求項７】
組成物であって、以下：
（ａ）前記架橋剤がセバシン酸、クエン酸、またはそれらの組み合わせである、請求項１に記載の組成物の反応生成物、
（ｂ）前記架橋触媒が、２，５−ジメチル−２，５−ジ（ｔｅｒｔブチルペルオキシ）ヘキサンペルオキシドであり、および、
（ｃ）必要に応じて、トリ−エチレングリコールジアミン、粉末石灰岩、またはそれらの組み合わせ、
を含有する組成物の反応生成物を包含する、組成物。
【請求項８】
組成物であって、以下：
ａ）ポリカルボン酸とエポキシ化植物油との反応生成物、
ｂ）ヒマシ油、リシノール酸、ヒマシ油エストリド、リシノール酸エストリドおよびそれらの組み合わせより選択される成分と、ポリカルボン酸との反応生成物、ならびに、
ｃ）必要に応じて、熱活性化フリーラジカルイニシエーター、充填剤またはそれらの組み合わせ、
を含有する、組成物。
【請求項９】
浸透性ポリマーネットワークであって、以下：
ａ）エステル化されたリシノール酸を含むポリエステル主鎖であって、
ｉ）該ポリエステル主鎖は、ヒドロキシ部分、カルボン酸部分およびそれらの組み合わせより選択されるペンダント部分を含み、かつ
ｉｉ）該ポリエステル主鎖上の該ペンダントヒドロキシ部分が、少なくとも二つのエポキシ基を含有するエポキシ基含有化合物上のエポキシ基に共有結合される、
ポリエステル主鎖、
ｂ）エポキシ硬化剤であって、該ポリエステル主鎖に共有結合された該エポキシ基含有化合物上の少なくとも二つのエポキシ基と共有結合性に架橋し、ここで、該エポキシ硬化剤は、ジアミン、ポリアミン、ジカルボン酸、ポリカルボン酸、チオールおよびフェノールからなる群より選択され、該エポキシ基含有化合物は、好ましくはビスフェノールＡのジグリシジルエーテル、エポキシ化ダイズ油またはそれらの組み合わせである、エポキシ硬化剤、
ｃ）必要に応じて、好ましくは、メチルエチルケトンペルオキシド、ジクミルペルオキシド、ジ−ｔｅｒｔ−ブチルペルオキシド、ジベンゾイルペルオキシド、またはそれらの組み合わせである、フリーラジカル発生性架橋触媒、ならびに、
ｄ）必要に応じて、好ましくは、木粉、石灰岩、二酸化チタン、カオリン粘土、またはそれらの組み合わせである、充填剤、
を含有する、浸透性ポリマーネットワーク。
【請求項１０】
請求項９に記載の浸透性ポリマーネットワークを含む、少なくとも一種の成分を含有する、装飾的表面被覆。
【請求項１１】
表面被覆が、床被覆である、請求項１０に記載の装飾的表面被覆。
【請求項１２】
請求項９に記載の浸透性ポリマーネットワークを含む、エラストマーポリマーシート材料。
【請求項１３】
リシノール酸ベースのポリマーまたはリシノール酸エストリドベースのポリマーを作製するプロセスであって、該プロセスは、以下：
（ａ）以下：
（ｉ）ヒマシ油、ヒマシ油エストリド、リシノール酸、リシノール酸エストリドおよびそれらの組み合わせより選択され、好ましくは、リシノール酸エストリドである、リシノール酸成分、
（ｉｉ）架橋剤、好ましくは、ポリカルボン酸、
（ｉｉｉ）エポキシ樹脂、エポキシ化植物油およびそれらの組み合わせより選択され、好ましくは、エポキシ化ダイズ油である、エポキシ基含有化合物、
（ｉｖ）必要に応じて、好ましくは熱活性化フリーラジカルイニシエーターである、架橋触媒、ならびに、
（ｖ）必要に応じて、充填剤、
を混合して、加熱し、前硬化材料を形成する工程、ならびに、
（ｂ）好ましくは約１８０℃と約２２０℃との間の温度で、圧力下において、該前硬化材料を加熱する工程、
を包含する、プロセス。
【請求項１４】
請求項１３に記載のプロセスであって、前記リシノール酸成分と、前記架橋剤と、前記エポキシ基含有化合物との混合物に、前記架橋触媒および必要に応じて前記充填剤を添加し、そして該架橋触媒を含有する混合物を加熱して、前記前硬化材料を形成する前に、該リシノール酸成分、該架橋剤、および該エポキシ基含有化合物が混合されて、加熱される、プロセス。
【請求項１５】
前記架橋触媒が、ベンゾイルペルオキシドであり、前記前硬化材料が、約８５℃と約１２５℃との間の温度に加熱される、請求項１３に記載のプロセス。
【請求項１６】
請求項１３に記載のプロセスであって、前記架橋剤が、ポリカルボン酸であり、そして工程（ａ）が以下：
（ｉ）前記リシノール酸成分と、好ましくはセバシン酸、クエン酸またはそれらの組み合わせである該ポリカルボン酸との混合物を含有する組成物を、酸触媒の存在下で反応させる工程であって、該リシノール酸成分が、ヒマシ油、リシノール酸またはそれらの組み合わせである、工程、
（ｉｉ）好ましくはセバシン酸、クエン酸またはそれらの組み合わせである第二のポリカルボン酸と、エポキシ化植物油とを、工程（ｉ）の該反応した組成物に添加する工程、
（ｉｉｉ）工程（ｉｉ）の該混合物を、加熱する工程、
（ｉｖ）熱活性化フリーラジカルイニシエーターを、工程（ｉｉｉ）の該加熱された混合物に添加する工程、ならびに、
（ｖ）必要に応じて、工程（ｉｖ）で充填剤を添加する工程、
を包含する、プロセス。
【請求項１７】
請求項１６に記載のプロセスであって、ポリアミンが、工程（ｉｉ）において、工程（ｉ）の前記反応組成物に添加されるか、または工程（ｉｖ）において、工程（ｉｉｉ）の加熱された混合物に添加される、プロセス。
【請求項１８】
請求項１３に記載のプロセスであって、前記架橋剤が、ポリカルボン酸であり、工程（ａ）が、以下：
（ｉ）前記リシノール酸成分と、該ポリカルボン酸とを混合する工程、
（ｉｉ）工程（ｉ）の該混合物を加熱する工程、
（ｉｉｉ）エポキシ化植物油と熱活性化フリーラジカルイニシエーターとを、工程（ｉｉ）の該加熱された混合物に添加する工程、ならびに、
（ｉｖ）工程（ｉｉｉ）の、該エポキシ化植物油と熱活性化フリーラジカルイニシエーターとを含有する混合物を加熱して、前記前硬化材料を形成する工程、
を包含する、プロセス。
【請求項１９】
請求項１３に記載のプロセスであって、前記架橋剤が、ポリカルボン酸であり、工程（ａ）が、以下：
（ｉ）前記リシノール酸成分と、該ポリカルボン酸および前記エポキシ化植物油とを混合する工程、
（ｉｉ）工程（ｉ）の該混合物を加熱する工程、
（ｉｉｉ）前記架橋触媒および／または前記充填剤を、工程（ｉｉ）の該加熱された混合物に添加する工程、ならびに、
（ｉｖ）工程（ｉｉｉ）の該混合物を加熱して、前記前硬化材料を形成する工程、
を包含する、プロセス。
【請求項２０】
前記混合物を、硬化前に、所望の最終形状に形成する工程をさらに包含する、請求項１３に記載のプロセス。
【請求項２１】
前記混合物を部分的に硬化し、該部分的に硬化した混合物に充填剤を添加し、次いで該充填剤を含有する混合物を硬化する工程をさらに包含する、請求項１３に記載のプロセス。
【請求項２２】
前記リシノール酸エストリドプレポリマーが、前記混合物の他の成分と混合される前に、酵素触媒によって部分的に重合され、該酵素触媒が、好ましくは、Ｃａｎｄｉｄａ  Ａｎｔａｒｔｉｃａ  Ｂから得られたリパーゼである、請求項１３に記載のプロセス。
【発明の詳細な説明】
【技術分野】
【０００１】
本発明は、エポキシ基含有物質（例えば、エポキシ化ダイズ油）をポリカルボン酸と反応させることにより形成されるポリエステルでヒマシ油および／またはリシノール酸エストリド（ｅｓｔｏｌｉｄｅ）を架橋することによって形成されるエラストマー物質に関し、さらに詳細には、弾力性のある床材料を含む床被覆に関する。
【背景技術】
【０００２】
大部分の床材料は、現在、ポリ塩化ビニル（ＰＶＣ）から調製される。ＰＶＣは、通常、かなりの量のフタル酸エステル可塑剤（ＰＶＣに基づき約３０重量％より大きい）を含み、床材料適用のための十分な可撓性および衝撃強度を生じる。床材料は、代表的に、熱機械的にＰＶＣ、フタル酸エステル可塑剤、充填剤様炭酸カルシウムおよび添加物を熱機械的に混合すること、次いで所望の床シートを調製するためのカレンダー掛けプロセスによって調製される。
【発明の開示】
【課題を解決するための手段】
【０００３】
リシノール酸および／またはヒマシ油に由来するエラストマー材料およびエラストマー材料を含む生成物が、開示される。ポリマーは、ヒマシ油／リシノール酸エストリド（中間体ポリエステル）と、エポキシ化植物油（例えば、エポキシ化ダイズ油（ＥＳＯ））およびポリカルボン酸（例えば、セバシン酸）から形成されるポリエステルとを反応させることによって形成される。エラストマー材料を調製するための二工程の硬化プロセスがまた、開示される。
【０００４】
ヒマシ油／リシノール酸エストリドは、リシノール酸および／またはヒマシ油のヒドロキシ酸官能性、カルボン酸官能性および／またはエステル官能性を含むエステル化反応によって形成され、必要に応じて、熱活性化フリーラジカルイニシエータ（架橋触媒）によって触媒されるフリーラジカルによる開始を介して形成されるポリマー骨格中のリシノール酸部分のオレフィン基の間の架橋を含む。
【０００５】
エポキシ化植物油およびポリカルボン酸を介して形成されるポリエステルは、エステル連結を形成するためのカルボン酸基およびエポキシ基の反応、ならびにエポキシ基の切断によって形成されるヒドロキシ基のエステル連結を形成するためのカルボン酸基との反応を含む。
【０００６】
ヒマシ油／リシノール酸エストリドとポリエステルとの間の架橋は、エステル連結の形成を含み、任意のさらなる架橋が、さらなるポリカルボン酸、ポリアミン化合物、ポリアクリレートまたは他の架橋剤を添加することによって形成される。このポリアミンは、カルボン酸基との反応によってアミド連結を形成し得、そしてエポキシ基との反応によってアミン連結を形成し得る。このプロセスは、浸透性ポリマーネットワーク（ｐｅｎｅｔｒｒａｔｉｎｇ  ｐｏｌｙｍｅｒ  ｎｅｔｗｏｒｋｉｎｇ）（ＰＰＮ）として本明細書中に記載されるポリマー分子構造を生じる。エラストマー材料は、天然に存在する材料に由来する大部分が生分解性の成分を使用する実施形態において、単純、効率的かつ環境にやさしいプロセスにおいて生成される。この天然に存在する材料としては、天然に存在する種油、特にヒマシ油およびその誘導体（例えば、セバシン酸）が挙げられる。ポリアクリレートは、エストリドおよび／またはポリエステルに存在する二重結合と反応して炭素−炭素単結合の形成を生じる架橋を引き起こす。
【０００７】
このプロセスは、ペルオキシドアクチベーターを用いたヒマシ油および／またはリシノール酸エストリドの重合によって形成される線状ポリマーと、エポキシ化植物油（例えば、ＥＳＯ）とポリカルボン酸とを反応させることによって産生される比較的より複合的なポリエステルとの間の鎖内反応または化学的架橋反応を促進する。３次元の浸透性ポリマーネットワーク（ＰＰＮ）構造は、二つの既に大きいポリマー構造間のこれらの遅延性の架橋反応（２つのポリエステルがこの架橋を介して一緒に連結される前に、２つのポリエステルは、形成されるという意味での遅延性）を介して形成される。これは、所望の機械的強度および可撓性を有するポリマーを創造し、これは、例えば、エラストマーのシート床材料を形成するために、使用され得る。
【０００８】
ＰＰＮ構造が形成されることを保証にするため、ヒマシ油および／またはリシノール酸は、必要に応じて、粘稠性の液体エストリドの混合物を形成するために熱活性化ペルオキシド活性剤の存在下で、最初にプレポリマー化され得る。ヒマシ油／リシノール酸プレポリマーは、線状ポリエステル構造、環状ポリエステル構造およびわずかに架橋されたポリエステル構造の混合物である。リシノール酸二量体およびリシノール酸三量体、ラクトン、ラクチド、および他の単純エステルもまた、存在する。適した触媒の存在下で温度上昇を受ける場合、自己縮合重合反応は、一分子のヒドロキシル基が、別分子のカルボキシル基などと反応して線状のエステル連結を形成するヒマシ油／リシノール酸分子内で起きる。
【０００９】
一方で、ペルオキシドで活性化したフリーラジカル反応はまた、ヒマシ油を形成する分子の二重結合を攻撃し、ヒマシ油プレポリマーにおいてさらなる連結を形成する。必要に応じて、ポリカルボン酸（ジカルボン酸を含む）は、わずかに架橋したヒマシ油プレポリマー／エストリドを形成するために使用され得る。これらのヒマシ油／リシノール酸エストリドは、ＰＰＮ構造を形成する間の、第二のポリマー対（エポキシ化植物油とポリカルボン酸とを反応させることによって形成されるポリエステル）とのさらなる重合反応のための中間体として機能する。
【００１０】
有利に、第二のポリマー対は、天然に存在する植物油の官能化誘導体（例えば、エポキシ化ダイズ油（ＥＳＯ）およびセバシン酸（これはまた、ヒマシ油から由来し得る））から形成される。ＥＳＯは、例えば、最終的なＰＰＮ構造における潜在的な架橋部位を加えるために使用され得、そして石油ベースの有機単量体の「天然の」代わりの置き換わりとして使用され得る。ＥＳＯにおける高エポキシ値（通常＞６％）は、分子構造に加えるかまたはＰＰＮ構造を生じるための十分な反応部位の利用能を保証する。さらに、ＥＳＯは、天然の再生可能な原料であることから、その使用は、生成されるエラストマーにおける天然成分を増加させる。１つの実施形態において、第二のポリマー対は、反応槽に、エストリド、ポリカルボン酸およびエポキシ基を含む材料を入れることによって、ヒマシ油／リシノール酸プレポリマーの存在下で、その場（ｉｎ  ｓｉｔｕ）にて形成される。
【００１１】
本明細書中に記載されるエラストマーは、単純、効率的かつ環境にやさしいプロセスによって生成され得る。ゴム様エラストマーは、表面被覆（例えば、床被覆および壁被覆および類似のシート材料）としての使用を見出し得る。さらに、これらは、自動車および他の適用において使用するためのシート以外の材料に成形され得る。
【００１２】
エラストマー材料を調製するための二工程の硬化プロセスもまた、開示される。このプロセスは、浸透性ポリマーネットワークとして公知のポリマー分子構造を生じる。エラストマー材料は、天然に存在する材料由来の生分解性成分を使用して、単純、効率的かつ環境にやさしいプロセスで生成される。
【００１３】
このプロセスの第一の工程は、リシノール酸および／またはヒマシ油からプレポリマーを調製する工程を包含する。このプレポリマーは、リシノール酸および／またはヒマシ油の二量体エステルおよび三量体エステル、ラクトン、ラクチド、単純エステルおよびより高分子量の線状エステル化合物または環状エステル化合物を含む。リシノール酸および／またはヒマシ油の段階的な二量体化、三量体化および／または多量体化は、代表的には、温度上昇した条件下で、酵素的触媒作用および／または酸触媒作用を使用して実現され得る。いずれの場合においても、ヒドロキシ基およびカルボン酸基が各エステル連結を形成するために結合する場合、水分子は、副生成物として形成される。しかしながら、酵素的触媒作用が使用される場合、プレポリマーエストリドは、酵素の立体化学的特異性および位置選択的制御が原因で、主に線状ポリエステルである。必要に応じて、ジカルボン酸（例えば、セバシン酸）、トリカルボン酸（例えば、クエン酸）および／またはポリカルボン酸が、エストリドプレポリマーを形成するためにリシノール酸および／またはヒマシ油と反応させられ得る。
【００１４】
エストリドは、さらに、熱活性化フリーラジカルが生成する触媒（架橋触媒）（例えば、ペルオキシド活性剤）を用いて処理されてプレポリマー骨格中のリシノール酸部分の二重結合を架橋し得る。オレフィンを含む架橋薬剤（例えば、ジビニルベンゼン）は、架橋度を増大させるために、必要に応じて、添加され得る。しかしながら、一実施形態において、リシノール酸の二重結合は、架橋されず、むしろ浸透性ネットワークにおける架橋が、プレポリマーのエポキシ基を含む化合物および／または架橋剤（例えば、ポリアミン、ポリカルボン酸、チオール、フェノールなど）のヒドロキシ官能基、アミン官能基、カルボン酸官能基および／またはチオール官能基の反応を介して、起きる。
【００１５】
エポキシ基を含む化合物（例えば、エポキシ樹脂および／またはエポキシ化植物油）は、
ポリマー骨格中のリシノール酸部分のカルボン酸基またはヒドロキシ基（または代わりに、エストリドを調製するために使用される他のカルボン酸部分のカルボン酸基とともに）を、エポキシ基を含む化合物と反応させることによってエストリドプレポリマーに結合体化される。次いで、未反応のエポキシ基は、慣用的なエポキシ硬化剤（例えば、ポリアミン、ポリカルボン酸、フェノール、チオールなど）を使用して架橋される。アミン基はまた、存在する場合、カルボン酸基と反応してアミド連結を形成し得る。
【００１６】
従って、硬化反応は、バルクでの二重架橋反応、さらに界面領域での付属性のカルボキシル−アミン反応として描出され得る。架橋されたエポキシ基は、浸透性ポリマーネットワークを形成し、一方で、リシノール酸エストリドの主鎖の二重結合構造を含むフリーラジカルが開始する架橋反応は、領域内で化学的に結合した構造を同時に形成する。さらに、過剰量のアミン（すなわち、エポキシド基を硬化するために必要とされるより多い）が存在する場合、このアミン基は、リシノール酸分子のカルボキシル基と反応し得る（これは、増大するエポキシ相を有する主にリシノール酸相の適合性を高め得る）。この結果は、エラストマーの二重浸透性ポリマーネットワーク構造である。
【００１７】
所望の効果は、異なるホモポリマー間の界面領域を超えた独立的な架橋反応を生じることである。１つのネットワーク構造は、エポキシ樹脂におけるジアミンが開始した架橋（または、他のエポキシ硬化剤（例えば、チオール、フェノールおよびカルボン酸）が使用される場合の類似の架橋）によって産生され得、一方で別の架橋構造は、リシノール酸エストリド中の不飽和二重結合のペルオキシド誘導性フリーラジカル架橋によって形成されている。さらに、過剰のポリアミン硬化剤が使用される場合、カルボキシル−アミン反応は、リシノール酸と界面の安定性および構造を促進するジアミンとの間で可能である。
【００１８】
一実施形態において、エラストマー材料は、全ての成分を同時に混合し、反応要素を部分的に重合し、次いでこの材料をより完全に重合し、浸透性ネットワークを同時に形成することによって調製される。一般に、充填されたエラストマー材料を調製するために使用される充填剤（例えば、石灰岩および／または木粉）および他の添加物がまた、存在し得る。この充填剤は、重合反応（すなわち、エストリド形成）における第一の工程の後に、有利に、添加される。充填剤は、ポリマー材料の０〜約９０重量％の量において存在し得、シート床材料における成分として使用される場合、代表的には、約４０〜約６０重量％の量において存在する。
【００１９】
エストリド、エポキシ基含有化合物、架橋触媒および硬化剤は全て、シート物品およびエラルトマー材料が慣用的に使用される他の製品として使用するための所望の引張強度および伸長特性を有するエラストマー浸透性ネットワークを形成するために反応する。この製品の例としては、表面被覆（例えば、床被覆および壁被覆ならびに類似のシート材料）および弾性材料（自動車および他の適用において使用するための材料を含む）をシート以外の形に成形することによって形成される製品が挙げられる。
【００２０】
一実施形態において、リシノール酸エストリドプレポリマー、エポキシ樹脂、ならびにより少量のポリアミン硬化剤および熱活性化フリーラジカル触媒（メチルエチルケトン（ＭＥＫ）ペルオキシド）の混合物は、約１０分間撹拌され、一方で温和な発熱性の重合反応が起きる。次いで、所望の量の充填剤（例えば、一実施形態において６０重量％以下）が、この反応混合物に加えられ、そしてこの充填剤の塊は、任意の自己触媒作用的放熱の可動域を鈍らせることに役立つ。反応混合物全体は、さらに約１０分間撹拌され、この時点で、この混合物は、最終生成物の構造に鋳造されるか、成形されるか、または他に形成される状態にある。プロセスの選択肢の例としては、カレンダー掛け、ダイコーティング（ｄｉｅ  ｃｏａｔｉｎｇ）、押出などが挙げられる。その後、この混合物は、さらなる硬化反応を受け、この硬化反応は、高温に加熱することにより加速され得る。
【００２１】
本明細書に記載されるエラストマー材料は、浸透性ポリマーネットワーク（ＰＰＮ）（すなわち、二個以上のネットワークを含むポリマー）であり、このネットワークは、少なくとも部分的に分子スケールで組み合わせられ、そして、代表的には、互いに共有結合され、そしてこの化学結合が壊れない限り、分離され得ない。このエラストマー材料は、ヒマシ油および／またはリシノール酸に由来する部分を含み、そしてまた、ポリカルボン酸、エポキシ化または他に官能化植物油、および／またはポリアミンに由来する部分を含み得る。
【００２２】
エラストマー材料、エラストマー材料を調製するために使用されるポリエステル、エラストマー材料を含む生成物、およびエラストマー材料を調製するためのプロセスは、以下の明細書を参照してよりよく理解される。
【００２３】
（Ｉ．エラストマー材料を調製するために使用される成分）
（Ａ．ヒマシ油および／またはリシノール酸エストリド）
エラストマー材料の調製に関与する最初の工程は、ヒマシ油および／もしくはリシノール酸エストリド、またはプレポリマーを調製することである。ヒマシ油は、世界の多くの場所（例えば、インド、ブラジル、および中国）で大量に栽培されているトウゴマの種に生じる天然油脂である。ヒマシ油は、主に（＞９０％）、リシノール酸と呼ばれる水酸化不飽和Ｃ１８脂肪酸からなる唯一の市販の重要な油脂であるという点で、全ての種油の中で独特である。リシノール酸は、９位〜１０位に二重結合を有し、そして１２番炭素原子にヒドロキシル基を有する１８炭素酸である。ヒドロキシル基と不飽和炭素二重結合とのこの独特の組み合わせは、ヒマシ油に、起こり得る重合反応に関与し得る反応基を与える。リシノール酸は、慎重に制御された精製ヒマシ油の加水分解によって（副生成物としてのグリセロールと一緒に）形成される。一実施形態において、出発物質として使用されるこのリシノール酸はまた、ダイマー、トリマー、およびより高次のホモログエステル構造を含有する。
【００２４】
ヒマシ油および／またはリシノール酸から生成された液体エストリド混合物は、相互に可溶性の線状ポリエステル部分、環状ポリエステル部分、および軽度に架橋された（すなわち、十分に架橋されないため、エストリド混合物は固体ではない）ポリエステル部分を含み、このポリエステル部分は、エストリドプレポリマー合成においてペルオキシドが架橋触媒として使用された場合に、段階的エステル化、および二重結合の任意の鎖重合から生成される。
【００２５】
加えて、未反応ヒマシ油は、ひとりでにダイマーおよび／もしくはトリマーを形成し得るか、またはエポキシ化モノマーとの架橋のためのさらなる反応部位を提供し得る。これらのポリエステルプレポリマーに関して、比較的高い分子量およびより高い架橋密度は、エラストマー材料をうまく調製するために必須であり得る。一般的に、約３０００ｃｐｓより大きい室温粘度を有するプレポリマーが有用であると見出されている。
【００２６】
（酵素プロセスを介したエステル形成）
リシノール酸におけるヒドロキシ酸基およびカルボン酸基は、酸触媒または酵素触媒を用いてエステル化され得る。単離された酵素触媒を用いたポリマー合成は、穏やかな反応条件下でのポリマー生成のための、環境に害のないプロセスとして、科学的に大いに注目されている。例えば、生分解性脂肪族ポリエステルは、リパーゼ触媒を用いて種々のモノマーから合成される。さらに、酵素重合は、水性の系および有機ベースの系、ならびに溶媒を使用しない系を含む種々の媒体において行われ得る。一実施形態において、酵素重合は、非水性かつ有機ベースの溶媒を除いて溶媒を含まない媒体において行われる。
【００２７】
任意の酵素触媒重合プロセスを用いる場合、所望のポリマー合成のための酵素を産生する微生物を同定しなければならない。この選択プロセスは、慣習的な実験を含むに過ぎないが、スクリーニングし、特に酵素活性（この場合、リシノール酸に対する選択性に基づく）を最適化することを必要とし得る。例えば、Ｆｏｒ  ｅｘａｍｐｌｅ，  ｔｈｅ  ｌｉｐａｓｅ  ｄｅｒｉｖｅｄ  ｆｒｏｍ  Ｃａｎｄｉｄａ  Ａｎｔａｒｃｔｉｃａ  Ｂ  に由来するリパーゼは、リシノール酸エストリドを生成し得る有効なエステル化触媒である。時間分解酵素分配技術（Ｔｉｍｅ−ｒｅｓｏｌｖｅｄ  ｅｎｚｙｍｅ−ｄｉｓｔｒｉｂｕｔｉｏｎ  ｔｅｃｈｎｉｑｕｅ）が、攪拌プロフィールの制御を助けるために使用され得る。なぜなら、溶媒を用いることなく重合が達成され得、かつ有利に達成されるからであり、そしてその反応混合物の粘度が、（エステル化による）重合が進むに従って上昇するからである。
【００２８】
適温における適切な時間（例えば、室温で７２時間）での酵素触媒重合の後、粘性の液体プレポリマーは、淡褐色を有する。酵素触媒重合手順の後、そのプレポリマー組成物は、代表的に、単純エステルまたはエストリド（線状および環状）を含み、加えて元の供給原料中にダイマー、トリマー、より高次のホモログ、および未反応リシノール酸を含む。この混合物の見かけ上の粘度の大きさの変動は、プレポリマー形成による分子量増加の指標であり、エラストマー材料の調製における重要なパラメーターであり得る。酵素による重合後、この見かけ上の粘度があまりにも低い場合、形成されたプレポリマーは、可塑剤として有用であり得るのみであるか、またはさらに硬化される場合には、軟らかくもろい材料となり得る。したがって、これは、要求される機械特性であるいくつかの用途で必要とされる靭性および可撓性を欠く可能性がある。このプレポリマーの分子量または見かけ上の粘度は、床形成組成物での使用のために必要な機械特性および可撓性を有するエラストマーを調製するための出発物質として、うまく使用されるよう十分に上昇されるべきである。一般的に、約３０００ｃｐｓよりも大きい室温粘度を有するプレポリマーが有用であることが見出されている。
【００２９】
（酸性触媒反応を介した酵素形成）
酸性触媒が使用される場合、この触媒は、実質的に、エステル化反応を触媒し得る任意のブレンステッド酸またはルイス酸であり得る。好ましくは、この触媒は、反応混合物中に可溶性であるか、または少なくとも分散可能である。パラトルエンスルホン酸（ｐ−ＴＳＡ）は、好適な触媒の一例である。
【００３０】
エステル化反応の間、化学的エステル化条件が使用されるかまたは酵素的エステル化条件が使用されるかに関わらず、エステル化によって形成された水の除去を促進し、そしてリシノール酸のポリエステルエストリドへの転換を増進するため、真空または減圧が使用され得る。
【００３１】
線状ポリエステルは、十分に高い温度でヒマシ油および／またはリシノール酸を反応させることによって得られ得る。この反応で、リシノール酸のヒドロキシル基またはヒマシ油中のリシノール酸は、別の分子のカルボキシル基と反応して、ポリエステル結合を形成する。さらに、ペルオキシドを用いて開始される場合、不飽和二重結合においてフリーラジカル重合がまた生じ、隣接するヒマシ油／リシノール酸分子を効率よく結合する。したがって、ヒマシ油および／またはリシノール酸は、重合されて、エストリドを含有する粘性の液体を生成し得る。この液体は、さらなる重合反応のための中間材料として機能する。
（熱活性化フリーラジカル触媒）
エステル結合が形成される一方で、熱活性化フリーラジカルイニシエーター（架橋触媒）を介したフリーラジカル重合を介してポリマー主鎖中の二以上の二重結合を結合することによって、ヒマシ油／リシノール酸エストリドにさらなる架橋が形成され得る。不飽和二重結合の架橋は、隣接するリシノール酸分子またはヒマシ油の他の成分を効率よく結合する。したがって、ヒマシ油および／またはリシノール酸は、重合されて、エストリドを含有する粘性の液体を生成し得る。この液体は、さらなる重合反応のための中間材料として機能する。
【００３２】
ヒマシ油もしくはリシノール酸に存在するオレフィン基（および／または他のオレフィン基含有物質）を架橋し得る、任意の熱活性化フリーラジカル触媒が使用され得る。このような触媒は当業者に公知であり、そして例えば、（１）２，５−ジメチル−２，５−ジ（ｔｅｒｔ−ブチルペルオキシ）ヘキサン、（２）１，４−ジ−（２−ｔｅｒｔ−ブチルペルオキシイソプロピル）ベンゼン、ｔｅｒｔ−ブチルクミルペルオキシド、（３）ジ−ｔｅｒｔ−ブチルペルオキシド、（４）２，４，４−トリメチルペンチル（ｔｒｉｍｅｔｈｙｌｐｅｎｔｙ）−２  ヒドロペルオキシド、（５）ジイソプロピルベンゼンモノヒドロペルオキシド、（６）クミルヒドロペルオキシド、および（７）アゾビスイソブチロニトリル（ＡＩＢＮ）のうちの一つ以上を含む。一実施形態においては、触媒として、２，５−ジメチル−２，５−ジ（ｔｅｒｔ−ブチルペルオキシ）ヘキサンペルオキシド（商品名Ｔｒｉｇａｎｏｘ  １０１−４５Ｂ）である。
【００３３】
フリーラジカル重合イニシエーターとして使用されるペルオキシドは、室温で有利に活性化され得る：これは、例えば、メチルエチルケトン（ＭＥＫ）ペルオキシドである。他のペルオキシド（例えば、ジ−ｔｅｒｔ−ブチルペルオキシド、ジベンゾイルペルオキシドおよびジクミルペルオキシド）は、上昇した温度での硬化のために使用され得る。一実施形態において、組成物の重量に基づいて約１／１０〜５％のレベルが使用される。別の実施形態において、他のペルオキシド（２５℃で１０時間未満の半減期を示すもの）が、また利用され得る。なお別の実施形態において、種々の活性化温度を有するペルオキシドの混合物が利用され得る。
【００３４】
プレポリマーエストリドにおける分子量と重合の程度は、エラストマー材料を調製することにおいて重要な検討材料であり得る。一実施形態において、熱活性化フリーラジカル触媒（例えば、ペルオキシド）と酸性触媒（例えば、ｐ−ＴＳＡ）との組み合わせは、ヒマシ油および／またはリシノール酸の重合を効率よく活性化して、エストリドを形成する。
【００３５】
ヒマシ油および／またはリシノール酸から生成された液体エストリド混合物は、相互に可溶性の、線状、環状および軽度に架橋された（すなわち、十分に架橋されないため、エストリド混合物は固体ではない）ポリエステル部分を含み、このポリエステル部分は、エストリドプレポリマー合成においてペルオキシドが架橋触媒として使用された場合に、段階的エステル化、および二重結合の任意の鎖重合から生成される。
【００３６】
加えて、未反応ヒマシ油は、ひとりでにダイマーおよび／もしくはトリマーを形成し得るか、またはエポキシ化モノマーとの架橋のためのさらなる反応部位を提供し得る。これらのポリエステルプレポリマーに関して、比較的高い分子量およびより高い架橋密度は、エラストマー材料をうまく調製するために必須であり得る。一般的に、約３０００ｃｐｓより大きい室温粘度を有するプレポリマーが有用であると見出されている。
【００３７】
（オレフィン含有架橋剤）
一実施形態において、オレフィン含有架橋剤（例えば、ジビニルベンゼンおよび他のジオレフィン、ならびに／またはポリオレフィン）が、さらなる架橋を生ずるために存在する。
【００３８】
（ポリカルボン酸）
ヒマシ油および／またはリシノール酸に加えて、わずかに架橋されたエストリドプレポリマーを形成するために、一以上の多官能性カルボン酸がまた使用され得る。これらのエストリドプレポリマーは、ＰＰＮ構造の形成の間、第二のポリマー対とのさらなる重合反応のための中間体として機能する。ポリカルボン酸は、一般型の式：
Ｒ−（ＣＯＯＨ）ｘ
を有し、ここでｘは、２と等しいかまたは２よりも大きく、Ｒは、脂肪族部分、脂環式部分または芳香族部分に相当する。一実施形態において、ポリカルボン酸は、２〜１４個の炭素原子を有し、例えば、シュウ酸、コハク酸、フマル酸、マロン酸、マレイン酸、アジピン酸、ピメリン酸、スベリン酸、アゼライン酸、セバシン酸、ブラシル酸、タプス酸である。セバシン酸（ジカルボン酸）は、ヒマシ油のアルカリ融解（ａｌｋａｌｉ  ｆｕｓｓｉｏｎ）により生成され得、そして本明細書で記載されるエラストマー材料の生成における使用のために好ましくあり得る。
【００３９】
なお別の実施形態において、ポリカルボン酸は、三官能性であるかまたはヒドロキシカルボン酸であり、２〜１４個の炭素原子を有する。このようなカルボン酸の例としては、グリコール酸、乳酸、２−ヒドロキシ酪酸、２−ヒドロキシイソ酪酸、２−ヒドロキシカプロン酸、クエン酸、マレイン酸、および２−ヒドロキシイソカプロン酸が挙げられる。三官能性酸のクエン酸は、好ましい架橋剤である。なぜなら、これは、全ての柑橘類の果実で見出される天然の化合物だからである。
【００４０】
必要に応じて、有機アルコール、有利にはジオールまたはポリオールがまた添加されて、エストリドプレポリマー生成し得る。有機アミンもまた使用され得、アミド官能基を含有する粘性のプレポリマーを生成する。所望される場合、不飽和二重結合の低度のフリーラジカル重合が使用されて、エストリドプレポリマーを調製し得る。
【００４１】
（Ｂ．エポキシ基含有材料およびポリカルボン酸から形成されるポリエステル）
ヒマシ油浸透性ポリマーネットワーク（ＰＰＮ）を調製するために使用される他のプレポリマーポリエステル材料は、エポキシ基含有材料（主にエポキシ化された植物油、例えば、ＥＳＯ）とポリカルボン酸とを、必要に応じてポリアミンの存在下で反応させることによって形成される。この反応のエポキシ基含有化合物は、以下に詳細に記載される；ポリカルボン酸は、ヒマシ油／リシノール酸エストリドに関して上記に記載された。このポリエステルは、エストリド存在下で、その場で形成される。
【００４２】
（エポキシ化材料または他の官能化材料）
第二のポリエステルプレポリマーは、エポキシ基含有化合物（例えば、エポキシ樹脂および／またはエポキシ化された植物油）とポリカルボン酸とを反応させることによって形成され得る。得られたプレポリマーは、反応性エポキシ基および／またはカルボン酸基によってさらに架橋され得、これは、ヒマシ油／リシノール酸エストリド中のカルボン酸および／またはヒドロキシ基と反応される。一実施形態において、中間ポリエステルは、官能化された植物油（例えば、エポキシ化された植物油）を含む反応混合物から形成され、その結果、エポキシ基または他官能基は、ヒマシ油モノマー上のオレフィン官能基によって生じた架橋に加えて、さらなる架橋を可能にする。
【００４３】
別の実施形態において、このエストリドは、エポキシ基含有化合物（例えば、エポキシ樹脂および／またはエポキシ化された植物油）と反応して、反応性エポキシ基によってさらに架橋され得る種を形成する。一実施形態において、この中間ポリエステル（エストリド）は、ヒマシ油および／またはリシノール酸および官能化された植物油（例えば、エポキシ化された植物油）を含む反応混合物から形成され、その結果、エポキシ基または他の官能基は、ヒマシ油モノマー上のオレフィン官能基によって生じた架橋に加えて、さらなる架橋を可能にする。
【００４４】
エポキシ化された植物油は、化学的に官能化された天然の植物油である。このような官能化された植物油の一つは、エポキシ化されたダイズ油（ＥＳＯ）である。ポリカルボン酸の一つの例は、セバシン酸であり、これもまたヒマシ油に由来し得る。ＥＳＯは、環境に優しく、そして生分解性である。ＥＳＯは、いくつかの効果を有する。この効果は、ＥＳＯが硬いエポキシ相の可塑剤として機能することを通じて、最終ポリマー生成物の可撓性を改善し得、そしてＥＳＯのエポキシ基と他の反応性成分（例えば、ポリアミンまたはポリカルボン酸）との間に化学的架橋を形成することによって、最終ポリマーの機械強度を改善し得る。ＥＳＯの使用は、最終的なＰＰＮエラストマー生成物の天然成分組成を増加させる。官能化された植物油はまた、最終ＰＰＮ構造に強力な架橋部位を付加し、そして石油ベースの有機モノマー（これもまた、中間ポリエステルを形成するために使用され得る）の少なくとも一部の、「天然」の代替的置換物として働く。ＥＳＯにおける高いエポキシ値（通常＞６％）は、分子構造を付加するかまたはＰＰＮ構造を生成するために、十分な反応部位が得られることを保証する。さらに、ＥＳＯは、天然の再生可能な原料であるので、その使用は、生成されるエラストマー中の天然成分を増加させる。ダイズ油ベースの生成物（ＥＳＯを含む）は、比較的無毒で、生分解性で、環境中に長く残らないという傾向があり、そして天然由来の再生可能な原料である。
【００４５】
ＥＳＯ中のエポキシド基は、ポリカルボン酸（例えば、セバシン酸）と反応してポリエステル結合を形成し得る。ＥＳＯのエポキシド基とカルボン酸基との反応は、段階的に増加する反応である。植物油分子上の三以上のエポキシ基は、ポリ酸と反応する場合、ネットワーク形成を生じる。加えて、この反応の間に形成されたヒドロキシル基、そしてヒマシ油の主鎖に存在するヒドロキシル基は、さらなる反応およびＰＰＮ形成の可能性のある部位を提供する。
【００４６】
エポキシ樹脂はまた、エポキシ化された植物油、またはヒマシ油エストリドもしくはリシノール酸エストリドと組み合わせて使用され得る。一実施形態においては、多官能性エポキシ樹脂（市販されるビスフェノールＡのジグリシジルエーテルまたはＤＧＥＢＡエポキシ樹脂）が使用される。一例では、この組成物の約３〜約１５重量％のレベルのＤＧＥＢＡが使用される。別の例では、エポキシ樹脂は、テトラ官能性エポキシ樹脂、テトラグリシダルジアミノジフェニルメタン（ＴＧＤＤＭ）であり、そしてこの組成物の約３〜約１５重量％のレベルで使用される。
【００４７】
エポキシ基含有分子とポリカルボン酸とは、好適な温度および圧力で反応し、出発材料に架橋して中間ポリエステルを形成する。
【００４８】
（架橋剤）
エポキシ化された植物油は、（ポリカルボン酸との反応後に）架橋可能部位を提供する。この架橋可能部位は、エポキシ化された植物油中のエポキシ基と、ヒマシ油／リシノール酸エストリドプレポリマー中のカルボン酸基および／またはヒドロキシ基とを反応させることによって、ＰＰＮ構造と架橋してＰＰＮ構造を形成するために使用され得る。
【００４９】
エポキシ樹脂を架橋（硬化）するために使用される、任意の好適なポリアミンが使用され得る。好適なポリアミン架橋剤の例としては、脂環式ジアミン、例えば：（１）イソホロンジアミン、（２）１，２−ジアミノシクロヘキサン、（３）ｂｉｓ−ｐ−アミノシクロヘキシルメタン、および１，３−ＢＡＣ高反応性脂環式ジアミン、（４）トリエチレングリコールジアミン、（５）１，５−ジアミノペンタン（カダベリン）、ならびに（６）１，４−ジアミノブタン（プトレシン）が挙げられる。トリエチレングリコールジアミンもまた、使用され得る。一実施形態において、ポリアミンは、この反応混合物の３〜１５重量％で存在する。所望される物理特性および硬化時間に依存して、他の濃度が使用され得る。
【００５０】
炭素−炭素二重結合と架橋し得る、任意の好適なポリアクリレートが使用され得る。好適なポリアクリレートの例は、テトラアクリレート（例えば、Ｓｍｙｒｎａ，ＧＡのＵＢＣ  Ｃｈｅｍｉｃａｌｓ  Ｃｏｒｐ．によって販売されるＥｂｅｃｒｙｌ（登録商標）１４０）である。
【００５１】
（エポキシ硬化剤）
任意の好適なエポキシ硬化剤が使用され得る。例としては、ポリアミン、ポリカルボン酸、チオール（好ましくは、二以上のチオール基）、フェノール（やはり、好ましくは二以上のフェノール基）などが挙げられる。好適な硬化剤の例としては、脂環式ジアミン（例えば、イソホロンジアミン、１，２−ジアミノシクロヘキサン、ｂｉｓ−ｐ−アミノシクロヘキシルメタン、および１，３−ＢＡＣ（ｂｉｓ−アミノメチルシクロヘキサン）高反応性脂環式ジアミン）、またはジエチレントリアミンの混合物が挙げられる。硬化剤は、代表的に、このエポキシ硬化剤の約３〜約１５重量％の濃度で使用される。
【００５２】
（熱活性化フリーラジカル触媒）
ヒマシ油もしくはリシノール酸（および／または他のオレフィン基含有材料）に存在するオレフィン基を架橋し得る任意の熱活性化フリーラジカル触媒が使用され得る。このような触媒は、当業者に周知であり、そしてこのような触媒としては、例えば、（１）２，５−ジメチル−２，５−ジ（ｔｅｒｔ−ブチルポリキシ）ヘキサン、（２）１，４−ジ−（２−ｔｅｒｔ−ブチルペルオキシイソプロピル）ベンゼン、ｔｅｒｔ−ブチルクミルペルオキシド、（３）ジ−ｔｅｒｔ−ブチルペルオキシド、（４）２，４，４−トリメチルペンチ−２  ヒドロペルオキシド、（５）ジイソプロピルベンゼンミノヒドロペルオキシド、（６）クミルヒドロペルオキシドおよび（７）アゾビスイソブチロニトリル（ＡＩＢＮ）の一種以上が挙げられる。一実施形態においては、商品名Ｔｒｉｇａｎｏｘ  １０１−４５Ｂである、２，５−ジメチル−２，５−ジ（ｔｅｒｔブチルペルオキシ）ヘキサンペルオキシドが触媒である。
【００５３】
フリーラジカル重合イニシエーターとして使用されるペルオキシド：例えば、メチルエチルケトン（ＭＥＫ）ペルオキシドは、有利なことに、室温で活性化され得る。他のペルオキシド（例えば、ジ−ｔｅｒｔ−ブチルペルオキシド、ジベンゾイルペルオキシド、ジクミルペルオキシドなど）が、上昇した温度で硬化するために使用され得る。一実施形態においては、約１／１０〜約５重量％（０．１〜５重量％）のレベルが使用された。別の実施形態において、他のペルオキシド（２５℃で１０時間以下の半減期を示すペルオキシド）もまた利用され得る。なお別の実施形態において、種々の活性温度を有するペルオキシドの混合物が使用される。
【００５４】
（充填剤）
一般的にポリマー材料と組み合わせて使用される任意の充填剤（例えば、床形成産業で使用される充填剤）が、使用され得る。この充填剤は、有利にはエストリドが形成された後に添加されるが、ＰＰＮ構造が形成されている間に存在してもよい。第二のポリマー種がその場で形成される場合、このエストリドプレポリマーが直接的に第二のポリマーと反応するのであっても、またはこのエストリドプレポリマーがエポキシ基含有部分およびポリカルボン酸と反応するのであってもよい。
【００５５】
白化（ｗｈｉｔｉｎｇ）充填剤は、不透明度を増加させるために使用され得る。二酸化チタンは、その光学特性のため、良好な不透明度を有する白色を得るのに特によい色素である。白色充填剤（例えば、炭酸カルシウム）がこの層において中度レベルで使用される場合は、より低レベルの二酸化チタンが利用され得る。
【００５６】
炭酸カルシウムが、特別に有用である。硬度、剛性、熱たわみ温度（ｈｅａｔ  ｄｅｆｌｅｃｔｉｏｎ  ｔｅｍｐｅｒａｔｕｒｅ）、滑り抵抗、応力割れ抵抗、溶接性、印刷適性、および抗ブロック（ａｎｔｉｂｌｏｃｋ）特性は、全て改善される。熱による収縮および伸び、ならびに水蒸気および酸素透過性は、減少される。
【００５７】
タルクは、床被覆における使用のためのポリマー材料を増強するのによく適した、別の充填剤である。これは、炭酸カルシウムの低アスペクト（ｌｏｗ  ａｓｐｅｃｔ）の粒子状構造と対照的に、層状構造を有する。この層形態は、タルクを、剛性、熱たわみ温度、および寸法安定性の上昇において、炭酸カルシウムよりも有効にしている。炭酸カルシウムに対するタルクの欠点は、衝撃強さ、無光沢表面、およびより低い熱酸化安定性の低下を中心とする。雲母もまた、層構造を有し、同様の利点および欠点を有する。
【００５８】
高アスペクト比の充填剤／増強剤（例えば、珪灰石およびガラス繊維）は、本明細書に記載されるエラストマー材料のモジュールの弾性、引っ張り強さ、および熱歪み温度（ｈｅａｔ−ｄｉｓｔｏｒｔｉｏｎ  ｔｅｍｐｅｒａｔｕｒｅ）の上昇において、タルクおよび雲母よりもさらに強力な効果を有し得る。
【００５９】
高アスペクト比の無機添加剤によってもたらされる改善は、耐久性の可塑剤または加工補助剤（ｐｒｏｃｅｓｓｉｎｇ  ａｉｄ）（例えば、液体パラフィン）を用いて作製されたこれらの床被覆系において、特に助けになる。これらの場合において、このような添加剤の硬化作用は、液体パラフィンによってもたらされる剛性の損失を補償する。
【００６０】
ヒューム形態または沈殿した形態のシリカは、高ブロック性および印刷適性が重要であるエラストマー材料において、低レベル０．１〜１．５％）で有用である。床被覆系では、これらは、磨耗層、および印刷されるデザインが適用される層に存在する。
【００６１】
アルミナ三水和物および水酸化マグネシウムは、ほとんどの系についての適正な粒子サイズは直径４０ミクロン未満であるが、炭酸カルシウムによって提供される適切な増強と同じタイプの増強をもたらし得る。加えて、これらは、有用な耐火性および煙制御特性を提供し得る。
【００６２】
ポリマー材料は、床被覆系で使用される場合、熱安定剤および光安定剤を用いることによって増強され得る。熱安定剤については、使用されるべき量および型は、最終構造物を加工するために使用される実際のプロセスによって変動する。融解スプレッダー（ｍｅｌｔ  ｓｐｒｅａｄｅｒ）アプローチは、融解カレンダー掛け（ｍｅｌｔ  ｃａｌｅｎｄｅｒｉｎｇ）または押し出し経路のいずれかよりも少ない熱履歴を有する生成物を提供し得る。しかし、いくつかの場合、ポリマー材料は、そのプロセスの間のある時間、２００℃を超える温度に曝される。
【００６３】
好適な安定剤としては、ヒンダードフェノールが挙げられ、これは、必要に応じて、共安定剤（例えば、有機硫黄化合物、例えば、ジステアリルチオジプロピオネート（ＤＳＴＤＰ））を含む。良好な熱安定性は、高分子量ヒンダードフェノール（例えば、Ｃｉｂａ−ＧｅｉｇｙからのＩｒｇａｎｏｘ  １０１０）を、一以上の第二の抗酸化剤（例えば、チオエーテルおよびリン酸化合物）とともに用いることで得られ得る。ＤＳＴＤＰおよびＧＥからのＵｌｔｒａｎｏｘ  ６２６は、これらの型の材料の例である。このような系に由来する有効な熱安定剤のパッケージは、０．１％  Ｉｒｇａｎｏｘ  １０１０、０．１％  ＤＳＴＤＰおよび０．０５％  Ｕｌｔｒａｎｏｘ  ６２６である。
【００６４】
ヒンダードアミン光安定剤（ＨＡＬＳ）は、ポリマーを光酸化から保護するのに特に有効である。ポリマー状ＨＡＬＳ（例えば、ＡｔｏｃｈｅｍからのＬｕｃｈｅｍＨＡ−Ｂ１８）は、それ自身の光（ｒｉｇｈｔ）に特に有効であり、ＤＳＴＤＰのような他の添加剤に対して拮抗性を示さないというさらなる利点を有する。外部摩擦層における０．３％のＬｕｃｈｅｍ  ＨＡ−Ｂ  １８の含有、および透明な摩擦層の直下の層における０．１５％のＬｕｃｈｅｍ  ＨＡ−Ｂ  １８の含有は、床被覆材料の耐光性を大きく増強する。
【００６５】
潤滑剤および加工補助剤は、床張材を製造するために使用され得る。これは、特定のプロセスに大きく依存する。押し出しまたは融解カレンダー掛け操作のため、外部潤滑剤は助けとなり得る。ステアリン酸カルシウムおよびステアリン酸亜鉛は、外部潤滑剤として適切である。これらはまた、さらにいくらか安定化を助け得る。これらは、０．１〜１．０％で添加され得、好ましくは０．２〜１．０％の範囲が必要とされる。
【００６６】
加工補助剤は、特定の加工特性（例えば、エネルギー所要量の低減および／または加工速度の増加）を調整または際立たせるために、ポリマー材料に使用され得る。
【００６７】
ポリマー材料、ポリマーシートおよびそのポリマーシートを含む床被覆の引火性および発煙性は、種々の添加剤を用いて改善され得る。種々の無機化合物（例えば、アルミニウム三水和物および水酸化マグネシウム）は、温度上昇の際に水を放出し、充填剤／難燃剤の二者として有用である。リン酸化合物、ホウ酸塩および酸化亜鉛は全て、ポリ乳酸ベースの系の耐火特性の改善に有用な役割を果し得る。
【００６８】
ポリマー材料に含有され得る他の添加剤としては、色素、インク、抗酸化剤などが挙げられる。これらは、一般的に、５０ＰＨＲ未満の比較的少量で使用される。
【００６９】
帯電防止特性もまた、いくつかの用途で重要であり得る。多くの静電防止用添加剤は、親水性部分と疎水性部分とを有する化合物である。この型の一般的な材料は、ポリオールのモノエステル（例えば、グリセロール）であり、長鎖脂肪酸（例えば、ステアリン酸）を有する。
【００７０】
樹脂（ｒｏｓｉｎ）もまた、添加され得る。
【００７１】
（ＩＩ．ＰＰＮ合成）
ＰＰＮ構造は、二工程硬化プロセスにおいて有利に調製され得る。硬化手順における第一の工程は、二種のプレポリマー、すなわちエストリド（ｅｓｔｏｌｉｄｅ）およびエポキシ基含有分子を含む組成物とポリカルボン酸とを、不活性窒素ブランケット下でゲル様液体が形成されるまで加熱する工程を包含する。次いで、このゲルは、パラレルプラテン鋳型（ｐａｒａｌｌｅｌ  ｐｌａｔｅｎ  ｍｏｌｄ）または型押し鋳型（ｓｈａｐｅｄ  ｍｏｌｄ）中において圧力下で前硬化され得る。
【００７２】
中間ポリエステル（エストリド）材料を架橋して浸透性ネットワークを形成する前に、ヒマシ油を前硬化してこの中間材料を形成することには、幾つかの利点が存在する。高温でのポリエステル結合の形成は、縮合反応であり、副生成物として水を生成する。この水は、ゼラチン化構造中に気泡を残し得、最終生成物の構造的完全性を維持するためには、いかなる気泡も除去しなければならない。前硬化工程を圧力下で行うことは、気泡の形成を最小にする。さらに、浸透性ポリマーネットワーク（ＰＰＮ）を形成するための成長反応（例えば、ＥＳＯとセバシン酸との間の反応）工程は、時間制御プロセスである。前半の反応は、システムがゲル点に達する前に幾らかの時間を要し得る。ゲル点に達した後にのみ、組成物は、僅かな圧力が適用されたときに開放鋳型から流出することを防ぐために、十分な粘性を有する。
【００７３】
エストリドは、エポキシド基含有材料（例えば、エポキシ樹脂および／またはエポキシ化植物油）と共に反応し得、次いで、比較的高い温度で架橋し、そして１〜３気圧で、エラストマー材料を形成する。架橋剤は、ペンダントエポキシ基を硬化剤（エポキシ硬化剤）（例えば、当該分野で公知のポリアミン、ポリカルボン酸、チオールおよびフェノール）と共に反応させることによって生じ得る。熱的に活性化される場合、遊離ラジカル開始剤（架橋触媒）が存在し、これは、ポリマー骨格のリシノール酸部分において二重結合を架橋し得る。一実施形態において、オレフィン含有架橋剤（例えば、ジビニルベンゼンおよび他のジオレフィンおよび／またはポリオレフィンは、さらなる架橋を提供するために存在する。
【００７４】
エラストマー材料は、二工程硬化プロセスを使用して合成され得る。硬化手順における第一の工程は、ヒマシ油（またはリシノール酸）含有の組成物を、酸触媒および／または熱的に活性化された遊離のラジカル重合触媒の存在下で、不活性窒素ブランケット下でゲル様高粘度の液体または半固体が形成されるまで、加熱する工程を包含する。次いで、この材料は、圧力下で、最終工程において（例えば、パラレルプラテン鋳型において）硬化され得る。
【００７５】
エストリドは、代表的に、反応混合物の約２０重量％と約８０重量％との間の量で存在する。エポキシ基含有材料は、代表的に、反応混合物の約２０重量％と約８０重量％との間の量で存在する。硬化剤または架橋剤は、代表的に、反応混合物の約２重量％と約２０重量％との間の量で存在する。架橋触媒は、代表的に、反応混合物の約０．１重量％〜約５重量％の間の量で存在する。
【００７６】
代表的に、前硬化時間は、約２０〜約６０分間の範囲であり得るが、これは、組成物および触媒に依存して調整され得る。一実施形態において、前硬化時間は、約３０分間である。また、本発明は、ネットワーク構造が、他の架橋構造がヒマシ油エストリド中の不飽和二重結合の遊離ラジカル架橋誘導性過酸化水素によって形成されるのと同時に、ＥＳＯ構造へのポリアミン開始架橋によって生成され得ることを教示する。さらに、ポリアミン硬化剤または架橋剤が使用される場合、酸部位とポリアミンとの間に、カルボキシル−アミン反応が可能である。後者の反応は、さらなる界面安定性および最終エラストマー生成物に対する構造を促進する。一実施形態において、一以上のポリアミンが使用され得る。別の実施形態において、ポリアミンは、以下のようなシクロ脂肪族ジアミンであり得る：（１）イソホロンジアミン、（２）１，２−ジアミノシクロヘキサン、（３）ビス−ｐ−アミノシクロヘキシル−メタン、および１，３−ＢＡＣ（ビスアミノメチルシクロヘキサン）高反応性シクロ脂肪族ジアミン、（４）トリエチレングリコールジアミン、（５）１，５−ジアミノペンタン（カダベリン）ならびに（６）１，４−ジアミノブタン（プトレシン）。別の実施形態において、トリエチレングリコールジアミンが使用される。一実施形態において、ポリアミン架橋剤について約３重量％〜約１５重量％の濃度が使用される。物理的性質および所望される硬化時間に依存して、他の濃度が使用され得る。ポリアミンの前硬化温度は、代表的に、約１４０℃〜約２２０℃の範囲であるが、この範囲の外の温度が使用され得る。一実施形態において、約２００℃〜約２０５℃の前硬化温度が、使用される。
【００７７】
エラストマー材料の種々の物理的特性および機械的特性は、反応容器内のリシノール酸プレポリマー（別個に上述されたプレポリマーより）、エポキシ化植物油（例えばＥＳＯ）、架橋剤、架橋触媒（例えば、ＭＥＫペルオキシドまたはベンゾイルペルオキシド）の相対量が変わることによって変動し得る。ポリマー材料の「天然」含量は、石油ベースのエポキシ樹脂よりもむしろエポキシ化植物油（例えば、ＥＳＯ）を用いることにより、増加し得る。
【００７８】
一実施形態において、硬化が室温で起こる場合、反応混合物は、重量で等量のリシノール酸またはヒマシ油エストリド、エポキシ樹脂、およびジアミン架橋剤、ならびに０．１％のＭＥＫペルオキシドの混合を含む。これらの成分は、反応容器に添加され、そして十分に撹拌されて、成分の均一な混合を確実にする。次いで、最初の温度が発熱重合反応から生じた後、所望の量の充填剤（代表的に、ポリマー構成成分の０重量％と約８０重量％との間、より代表的には約４０％と約６０％との間）を混合物に添加し、ゲルまたは粘性の高い液体が形成されるまで、撹拌を続けた。粘性の高い液体の一部を、液圧プレスのパラレルプラテンの間に入れ、そしてサンプルを、約１２時間または一晩、僅かに加圧しながら（代表的に、約１気圧と約３気圧との間）、室温で硬化させた。加圧サンプルは、型から圧力を開放する前に、約６０℃のプラテン温度で約４時間、硬化後処理され得る。加圧してサンプルが十分に冷めるまで（例えば、約３０分間）型の圧力を開放しないことが重要であり得る。８０℃で２時間の硬化後処理により、サンプルのより迅速な硬化が可能である。
【００７９】
別の例において、熱硬化を使用することにより、さらなる時間が節約され得る。このアプローチを使用して、リシノール酸エストリドとエポキシ樹脂およびエポキシ化植物油（例えば、ＥＳＯ）との混合物を、反応容器中に置き、室温で強く撹拌した。次いで、所望の量の充填剤、約１０重量％のジアミン架橋剤、および約２％のジベンゾイルペルオキシドを、全て混合物に添加し、これをゲルまたは粘性の高い液体が形成されるまで撹拌した。上記のように、粘性の高い液体は、僅かな圧力下で、しかし約１２０℃で約４時間硬化され得、その後、約６０℃で約４時間の硬化後処理をされ得る。再び、プラテン圧力は、型が室温のおよそ１０℃以内に冷めた後まで開放しないことが有利である。特定の理論に縛られることを望まないが、反応容器が冷めるまで圧力を維持することは、硬化プロセス（すなわち、水が副生成物として出るプロセスであり、材料が完全に硬化する機会を有する前）の間、ポリマー材料の形状を維持すると考えられる。
【００８０】
代表的な合成の例として、所望の量のヒマシ油プレポリマー（別個に上述される）、エポキシ化ダイズ油、およびセバシン酸を、反応容器に添加した。
この混合物を１４２℃にし、約３０分間、または琥珀色の液体が得られるまで強く撹拌した。所望の量のペルオキシドを、撹拌を続けながら約５分間、熱い混合物に加え、その後、砕いた石灰岩を加えた。次いで、この混合物を、ペトリ皿に移し、そして不動の構造体が得られるまで、窒素ブランケット下で２００℃まで３０分間加熱した。半固体の塊を、矩形シート鋳型内に入れ、これを、次いでパラレルプラテンプレスに入れ、そして４時間硬化させた。この合成プロセスにおいて、開始材料は、約８０％〜約９０％のレシノール酸および２５℃で６３〜８９センチポイズの範囲の粘性を有するヒマシ油を教示する。エポキシ化ダイズ油が、この例における植物油であったが、他のエポキシ化植物油（例えば、アクリル化エポキシ化（ａｃｒｙｌａｔｅｄ  ｅｐｏｘｉｄｉｚｅｄ）ダイズ油（ＡＥＳＯ）、マレイン化（ｍａｌｅｉｎｉｚｅ）ダイズ油モノグリセリド（ＳＯＭＧ／ＭＡ）、またはメチルエポキシ化ダイズ油（ＭＥＳＯ））もまた、使用可能である。
【００８１】
一実施形態において、一以上のペルオキシド活性化剤（例えば、（１）２，５−ジメチル−２，５−ジ（三級ブチルプロポキシ）ヘキサン、（２）１，４−ジ（２−三級ブチルペルオキシイソプロピル）ベンゼン、三級ブチルクミルペルオキシド、（３）ジ−三級ブチルペルオキシド、（４）２，４，４−トリメチルペンチル−２ヒドロペルオキシド、（５）ジイソプロピルベンゼンモノヒドロペルオキシド、または（６）クミルヒドロペルオキシド）が使用され得る。別の実施形態において、２，５−ジメチル−２，５−ジ（三級ブチルペルオキシ）ヘキサンペルオキシド（商品名Ｔｒｉｇａｎｏｘ  １０１−４５Ｂ）が、触媒である。ペルオキシドまたはペルオキシドの組み合わせの選択は、上述に限定されないが、ペルオキシドは、所望のプロセスに適合するように選択され得る。代表的に、前硬化時間は、約２０〜約６０分間の範囲内であり得るが、これは、組成物および触媒に依存して調整され得る。一実施形態において、前硬化時間は、約３０分間である。
【００８２】
浸透性ポリマーネットワーク構造は、他の架橋構造が（例えば、ヒマシ油エストリド中の不飽和二重結合のペルオキシド誘導性遊離ラジカル架橋によって）形成されると同時に、エポキシ化構造へのポリアミン開始架橋によって生成され得る。さらに、ポリアミン架橋剤が使用される場合、酸部位とポリアミンとの間のカルボキシル−アミン反応が可能である。後者の反応は、さらなる界面安定性を促進し、構造を最終エラストマー生成物にすることを促進する。一実施形態において、一以上のポリアミンが使用され得る。ポリアミンが、前硬化温度は、ポリアミンが代表的に約１４０℃〜約２２０℃の範囲で使用される場合であっても、この範囲外の温度が使用され得る。一実施形態において、約２００℃〜約２５０℃の前硬化温度が、使用される。
【００８３】
重合反応の規模に依存して、発熱の程度および反応容器の熱伝導能力は、変動することが予測される。幾つかの実施形態において、一以上の不活性充填剤を反応混合物中に含むことが有利であり得、ここで、これらは、熱シンクとして役立ち、重合反応の発熱性を調節することを助ける。
【００８４】
（ＩＩＩ．重合剤を含むシート）
エラストマー材料を使用して、表面被覆および／または表面被覆構成成分（例えば、床被覆生成物および壁被覆生成物）を調製し得る。これは、よい機械的性質を有し、再生可能な天然の生材料由来である。他の所望の形状に加え、エラストマー材料は、シートに形成され得る。このシート材料は、以下によって調製され得る：
ａ）好適なプレポリマー、エポキシ基含有化合物およびエポキシ架橋剤（ポリカルボン酸を含む）、必要に応じて一種以上の架橋触媒、ならびに少なくとも一種の添加物（充填剤を含む）を提供する工程、
ｂ）代表的には、引き（ｓｐｒｅａｄ  ｃｏａｔｉｎｇ）またはカレンダー掛けによって、材料をシート形状に形成する工程、および
ｃ）好適なプロセス温度まで、加熱しそして混合する工程、ならびに
ｄ）生じたシートを冷却する工程であって、必要に応じて、最終硬化が完了する前に、所望の場合シートをエンボス加工する工程。
【００８５】
種々の周知のプロセス装置を使用して、材料を加熱し、そして完全に混合し得る。これらの装置としては、押出し成型機、バンバリー、ミルおよびねっか機が挙げられるが、これらに限定されない。一実施形態において、構成成分は、好適な時間の間（材料が完全に混合するまで）、高剪断ミキサー内でよく混合され、混合物が実質的に分解することなく、これを実質的に流体状態にする。
【００８６】
（ＩＶ．ポリマー材料の床材料組み込みシート）
エラストマー材料から形成されたシートを、従来の引き技術またはカレンダー掛け技術によって、床被覆中の一以上の層として使用し得る。床被覆は、本明細書中に記載のポリマー材料から形成されたシート材料の少なくとも一つの層を含む。一般に、均一なシート床張り材が、ポリマーマトリクス中に約１０重量％〜約９０重量％の充填剤を含むフィルドシステム（ｆｉｌｌｅｄ  ｓｙｓｔｅｍ）から形成される。あるいは、均一な床被覆が調製され得、この床被覆は、二以上の異なる層を含み、これらの層は特定の機能を有し、互いに結合する。例えば、床被覆は、代表的に、緩衝作用を提供する発泡層；支持層、固い裏打ち（ｂａｃｋｃｏａｔ）層；磨耗層および／または表面層を備える。キャリアまたは支持層（例えば、織物または非織物のメッシュまたは繊維、薄織物、およびガラスウェブまたはガラス線維）もまた、使用され得る。
【００８７】
本明細書中で記載されるエラストマー材料は、支持層、磨耗層を形成するために使用され得、従来の発泡技術を使用して発泡させ、発泡層すら形成し得る。種々のデザイン特徴がまた包含され得、そして層は、物理的におよび／または機械的にエンボス加工され、理想的には特定のデザインパターンで刻まれ得る。グラフィックイメージもまた、床張材に組み込まれ得、例えば米国特許第５，３４７，２９６号（本明細書中でその全体が参考として援用される）に記載されるように、奥行知覚を提供する。
【００８８】
（発泡工程）
適用の幾つかの型について、床被覆構造の幾つかの層または全ての層が、殆ど拡張しないか全く拡張しない必要がある。しかし、床被覆は、表面層を除く全ての層が発泡される床被覆からどの構成層（ｃｏｎｓｔｉｔｕｅｎｔ  ｌａｙｅｒ）も発泡されない被覆層までに及び得る。発泡は、独立気泡（ｃｌｏｓｅｄ  ｃｅｌｌ）発泡であり得る。層は、化学発泡剤を使用することにより発泡され得る。アゾ化合物が、特に有効である。このクラスの化合物の一例は、アゾジカーボンアミド（ＵｎｉｒｏｙａｌからのＣｅｌｏｇｅｎ  ＡＺ）である。この化合物の特に有用な特徴は、その分解点が、酸化亜鉛のような活性化剤を使用することにより、２２０℃から１７０℃未満まで低下し得ることである。ベンゾトリアゾールのような阻害剤もまた、使用され得る。ベンゾトリアゾールを含むインクが、発泡可能支持層の表面上の点またはＣｅｌｏｇｅｎ  ＡＺおよび酸化亜鉛を含む層上に印刷される場合、発泡可能層の上に加えられた磨耗層を有する構造を生じ、この構造は、活性化分解点と不活性化分解点との間の温度まで加熱され、それにより、パターン（化学的エンボス加工）が、サンプル上に形成される。補助発泡剤（例えば、アルミニウム三水和物）もまた使用され得、これは、難燃剤として作用するのみでなく、また、２００℃を超えて加熱された場合に水蒸気を放出する。揮発漏出（ｖｏｌａｔｉｌｅ  ｆｕｇｉｔｉｖｅ）加工補助剤または可塑剤もまた、補助発泡剤として有用な役割を有し得る。
【００８９】
化学発泡剤と組み合わせて、または化学発泡剤の代わりに、機械的発泡技術もまた使用され得る。これは、代表的に、得られる発泡における所望の数および所望の気泡の大きさを生成する条件下で、空気または別の気体を、ポリマー材料に含む工程を包含する。引きシステムにおいて、適用される混合物は、所望の製品の構造に近い発泡構造を有する必要がある。押出し成型プロセスまたはカレンダーがけプロセスにおいて、気体は、ポリマーの溶液中に存在するか、または押出し成型システムにおける融解圧力で小さな微小泡として存在する必要がある。拡張は、融解物が押出し成型機から離れ、高圧（約１００〜約７００ＰＳＩ）から大気圧へ至るときに起こる。どちらの場合においても、気泡構造について、シート温度（気泡収縮または変形に必要とされる温度未満）へ迅速に滴下することにより所望の大きさで凝固することが重要である。
【００９０】
本発明は、以下の非限定の例を参照して、よりよく理解される。
【実施例】
【００９１】
（実施例１）
（プレポリマーエストリドを形成するためのヒマシ油事前重合）
ヒマシ油（リシノール酸）およびクエン酸を、１：０．０８の比（すなわち、１００重量部のヒマシ油に対して８重量部のクエン酸）で混合した。この溶液に、１．０％のｐ−ＴＳＡおよび２重量％のペルオキシド触媒１０１−４５Ｂ−ｐｄを添加した。次いで、この混合物を、２１０℃（±１０℃）まで加熱し、窒素ブランケット下でゆっくり撹拌しながら、この温度で維持した。このプロセスは、明るい色の、粘性の高いエステリドプレポリマーを生成した。
【００９２】
（実施例２）
（ＰＰＮ合成）
【００９３】
【数１】
2006516998.tif 000002
手順：５００ｍｌの一つ首フラスコにおいて、１００ｍｌの成分（ａ）を、２６７ｇの（ｂ）および１３３ｍｌの（ｃ）と混合し、温度制御された油浴中に置いた。混合物を、１４２℃で１０分間撹拌した。５．３ｇの（ｄ）および５００ｇの（ｅ）を加え、そして混合物を、６分間強く撹拌して、室温まで冷ました。生じた混合物を、ペトリ皿内に置き、そして不活性窒素流れ下にて３０分間２００℃まで加熱し、その後、再び室温まで冷ました。この前硬化混合物を、６”×６”×１／８”Ｔｅｆｌｏｎ（登録商標）鋳型に移し、これを液圧プレス下に置いた。約５０００ｐｓｉの圧力を、プラテンに加圧した。このサンプルを、この圧力で４時間、１９５℃の温度で硬化させた。この硬化時間の後、ヒーターを切り、プラテン圧力から開放してサンプルを鋳型から取り出す前に、硬化後サンプルを３０分間冷ました。
【００９４】
（実施例３）
（ＰＰＮ合成）
【００９５】
【数２】
2006516998.tif 000003
手順：５００ｍｌの一つ首フラスコにおいて、１００ｍｌの成分（ａ）を、２６７ｇの（ｂ）および１３３ｍｌの（ｃ）と混合し、温度制御された油浴中に置いた。混合物を、１４２℃で１０分間撹拌した。１７ｇの（ｄ）、１７ｇの（ｅ）、５．３ｇの（ｆ）および５００ｇの（ｇ）を加え、そして混合物を、さらに１０分間強く撹拌して、室温まで冷ました。生じた混合物を、ペトリ皿内に置き、そして不活性窒素流れでブランケットしながら３０分間２００℃まで加熱した。この手順の後、サンプルを６”×６”×１／８”Ｔｅｆｌｏｎ（登録商標）鋳型に移し、これを液圧プレス下に置き、約５０００ｐｓｉの圧力を、プラテンに加圧した。このサンプルを、この圧力で４時間、１９５℃の温度で硬化させた。硬化の後、プラテン圧力を開放してサンプルシートを鋳型から取り出す前に、サンプルを３０分間冷ました。
【００９６】
（実施例４）
（ＰＰＮ合成）
【００９７】
【数３】
2006516998.tif 000004
手順：５００ｍｌビーカー中で、列挙した量の成分（ａ）、（ｃ）および（ｄ）を混合した。この混合物を、撹拌のために不活性窒素噴霧を用いて、１５７℃で０．５時間加熱し、撹拌した。構成成分（ｂ）、（ｅ）および（ｆ）を加え、この混合物を室温まで冷ます前に、さらに５分間強く撹拌した。生じた混合物を、ペトリ皿内に置き、そして不活性窒素をブランケットしながら３０分間２００℃まで再加熱し、前硬化混合物を形成した。この前硬化混合物を、再び冷まし、次いで、６”×６”×１／８”Ｔｅｆｌｏｎ（登録商標）鋳型に移した。混合物および鋳型を液圧プレス下に置き、約５０００ｐｓｉの圧力を、プラテンに加圧した。このサンプルを、この圧力で４時間、１９５℃の温度で硬化させた。次いで、プラテン圧力を開放してサンプルを鋳型から取り出す前に、サンプルを３０分間冷ました。
【００９８】
（実施例５）
（ＰＰＮ合成）
【００９９】
【数４】
2006516998.tif 000005
手順：５００ｍｌの三つ首フラスコにおいて、１００ｍｌの成分（ａ）を、１０ｇの（ｂ）および１ｇの（ｃ）と混合し、温度制御された油浴中に置いた。混合物を、２００℃で１０分間、非常に粘性の高い、琥珀色の液体混合物が形成されるまで撹拌した。第２の６００ｍｌビーカーにおいて、３００ｇの（ｄ）および１５０ｇの（ｅ）を、３ｇの（ｆ）と混合した。この混合物を、１４２℃まで加熱しそして１０分間強く撹拌した。
第一のビーカーからの最初の粘性の高い成分を、第２のビーカーに移し、約５分間１４２℃で撹拌した。５００ｇの石灰岩を加え、混合物を約５分間撹拌した。生じた混合物を、ペトリ皿内に置き、そして不活性窒素流れでブランケットしながら３０分間２００℃まで加熱して、前硬化材料を生じ、次いで、室温まで冷ました。生じた前硬化混合物を、６”×６”×１／８”Ｔｅｆｌｏｎ（登録商標）鋳型に移し、鋳型を液圧プレス内に挿入した。約５０００ｐｓｉの圧力をプラテンに加圧し、このサンプルを、この圧力で４時間、１９５℃の温度で硬化させた。プラテン圧力を開放してサンプルシートを鋳型から取り出す前に、硬化サンプルを３０分間冷ました。
【０１００】
（実施例６）
（ＰＰＮ合成）
【０１０１】
【数５】
2006516998.tif 000006
材料を、前硬化プロセスの前に２ｐｈｒのｐ−ＴＳＡおよび１０部のトリエチレングリコールジアミンをシステム内に加えた以外は、実施例４に記載した手順と同じ手順を用いて、調製した。
【０１０２】
（実施例７）
（ＰＰＮ合成）
材料を、前硬化プロセスの直前に３０ｐｈｒのエポキシ樹脂および４０ｐｈｒのトリエチレングリコールジアミンを混合物に加えた以外は、実施例４に記載した成分および手順と同じ成分および手順を用いて、調製した。
【０１０３】
（実施例８）
（ＰＰＮ合成）
材料を、使用した石灰岩が、３重量％の重合ヒマシ油（溶媒プロセスを介して適用される）で表面処理されている以外は、実施例５に記載した成分および手順と同じ成分および手順を用いて、調製した。
【０１０４】
（実施例９）
（ＰＰＮ合成）
【０１０５】
【数６】
2006516998.tif 000007
手順：１Ｌの三つ首フラスコにおいて、１００ｍｌの成分（ａ）を、１０ｇの（ｂ）および１ｇの（ｃ）と混合し、温度制御された加熱マントルで包んだ。混合物を、窒素撹拌しながら、２００℃で１０分間、非常に粘性の高い琥珀色の液体混合物が形成されるまで加熱した。温度を１３５℃まで下げ、そして３００ｇの（ｄ）、１５０ｇの（ｅ）、３ｇの（ｆ）、２ｇの（ｇ）、１５ｇの（ｈ）、５ｇの（ｉ）および５００ｇの（ｊ）を添加した。この混合物を、さらに５分間強く撹拌し、次いで、ペトリ皿に迅速に移した。皿の混合物を、１５０℃まで不活性窒素流れ下で３０分間加熱した。前硬化混合物を、６”×６”×１／８”Ｔｅｆｌｏｎ（登録商標）鋳型に移し、これをパラレルプラテン、液圧プレス内に挿入した。約５０００ｐｓｉの圧力をプラテンに加圧し、このサンプルを、この圧力で４時間、１９５℃の温度で硬化させた。プラテン圧力を開放して硬化後サンプルを鋳型から取り出す前に、硬化サンプルを３０分間冷ました。
【０１０６】
（実施例１０）
【０１０７】
【数７】
2006516998.tif 000008
手順：１０００ｍｌのビーカーにおいて、１００ｍｌの成分（ａ）を、２６０ｇの（ｂ）および１４０ｇの（ｃ）と混合した。混合物を、機械的撹拌下で、１５５℃まで加熱した。２０ｇの（ｄ）を加え、混合物を２分間強く撹拌した。３ｇの（ｅ）を加え、混合物を１分間強く撹拌した。最後に、１３００ｇの（ｆ）を加え、混合物をさらに１分間強く撹拌し、次いで、ペトリ皿に迅速に移した。皿の混合物を、１５０℃まで不活性窒素流れ下で１７分間加熱した。前硬化混合物を、６”×６”×１／８”Ｔｅｆｌｏｎ（登録商標）鋳型に移し、これをパラレルプラテン、液圧プレス内に挿入した。約５０００ｐｓｉの圧力をプラテンに加圧し、このサンプルを、この圧力で０．５時間、１９５℃の温度で硬化させた。プラテン圧力を開放して硬化後サンプルを鋳型から取り出す前に、硬化サンプルを３０分間冷ました。
【０１０８】
（実施例１１）
【０１０９】
【数８】
2006516998.tif 000009
手順：１０００ｍｌのビーカーにおいて、１００ｍｌの成分（ａ）を、２６０ｇの（ｂ）および１４０ｇの（ｃ）と混合した。混合物を、機械的撹拌下で、１５５℃まで加熱した。２０ｇの（ｄ）を加え、混合物を２分間強く撹拌した。３ｇの（ｅ）を加え、混合物を１分間強く撹拌した。最後に、１３００ｇの（ｆ）を加え、混合物をさらに１分間強く撹拌し、次いで、ペトリ皿に迅速に移した。皿の混合物を、１５０℃まで不活性窒素流れ下で１７分間加熱した。前硬化混合物を、６”×６”×１／８”Ｔｅｆｌｏｎ（登録商標）鋳型に移し、これをパラレルプラテン、液圧プレス内に挿入した。約５０００ｐｓｉの圧力をプラテンに加圧し、このサンプルを、この圧力で０．５時間、１９５℃の温度で硬化させた。プラテン圧力を開放して硬化後サンプルを鋳型から取り出す前に、硬化サンプルを３０分間冷ました。
【０１１０】
これらの実施例に従って生成されたサンプルエラストマーから得られた機械的物理的特性データを、下の表１に示す。
【０１１１】
（表１．実施例２、３、５〜８、１０および１１に概説される手順に従って調製されたサンプルエラストマーについての機械的特性のまとめ）
【０１１２】
【表１】
2006516998.tif 000010
（エストリドプレポリマーを形成するためのレシノール酸の酵素的エステル化）
以下は、酵素触媒重合プロセスのために使用される手順の実施例である。レシノール酸（約１０ｍｌ）を計量し、そして５０ｍｌ  三角フラスコにチャージし、これを、６０〜７０℃の範囲の一定温度に維持した油浴中に置いた。強く撹拌しながら、システム圧力を２０  ｉｎ−Ｈｇまで減圧し、溶液が気泡のない状態に達するまでこのレベルで維持した。次いで、三角フラスコ中の減圧を解除し、そしてレシノール酸の下の質量に基づいて１０重量％のリパーゼ酵素を、三角フラスコに添加した。油浴の温度制御機を８０℃（７０〜９０℃の最適温度範囲の中間点）に設定した。撹拌速度を１５０ｒｐｍまで下げ、２０  ｉｎ−Ｈｇの圧力を再度適用した。温度および圧力のこれらの条件を、７２時間維持し、この間、エストリドを形成する部分的重合反応が起こった。撹拌速度を、徐々に起こる重合に起因した溶液の粘度の増加を補うために、ゆっくりと定期的に再調整した。
【０１１３】
７２時間の反応時間の後、プレポリマーエストリド溶液を濾過し、単離しそして酵素被覆ビーズを除去した。Ｇａｕｚｅ  ＰａｄｓＴ（Ｊｏｈｎｓｏｎ  ＆  Ｊｏｈｎｓｏｎから市販される）を、濾過培地として使用した。濾過した酵素ビーズを、次いで、ソックスレー抽出機においてアセトンで洗浄し、残留したアセトンを蒸発させ、そして洗浄乾燥した酵素被覆ビーズを、冷蔵庫内で２〜８℃で後の再利用のために保存した。一実施形態において、エストリド溶液を形成するために使用した酵素は、Ｃａｎｄｉｄａ  Ａｎｔａｒｃｔｉｃからの加水分解リパーゼＢであった。今回の１つの場合において、この酵素を、多孔性のアクリル酸塩樹脂ビーズ上に固定化した。これは、７０００ＰＬＵ／ｇの初期特異的活性を有した。
【０１１４】
下記の合成実施例は、本明細書中で記載されるエラストマー材料の合成の代表例である。
【０１１５】
（実施例１２）
配合表：                                            重量％
ａ．エストリド（レシノール酸プレポリマー）            ２９．１
ｂ．エポキシ樹脂ＤＥＧＢＡ                            ２０．８
ｃ．ジエチレントリアミン                              ２０．８
ｄ．ＭＥＫペルオキシド                                  ０．２
ｅ．木紛                                              ２９．１
手順：レシノール酸エストリドの重量での特定量または比例量を、エポキシ樹脂、ジエチレントリアミン硬化剤および０．２％のＭＥＫペルオキシドと容器中で混合し、１０分間強く撹拌した。次いで、２００メッシュ（０．０７４ｍｍ）の粒子サイズを有する所望の量の木粉を混合物に加え、流体のゲルが形成されるまでさらに１０分間撹拌した。混合物を、１時間放置し、次いで、４”×４”×１／１６”Ｔｅｆｌｏｎ（登録商標）Ｔ−フレーム鋳型内に入れた。この鋳型を、パラレルプラテンプレスに挿入し、５０００ｐｓｉの水圧を加圧した。この圧力を維持しながら、サンプルを一晩または約２４時間（１２時間）、室温で硬化させた。６０℃で４時間サンプルを硬化後処理し、次いで、加圧サンプルを２０分間冷ました後、鋳型圧力を開放した。
【０１１６】
（実施例１３）
配合表：                                            重量％
ａ．エストリド（レシノール酸プレポリマー）            ２４．５
ｂ．エポキシ樹脂ＤＥＧＢＡ                            １２
ｃ．ジエチレントリアミン                              １３
ｄ．ジベンゾイルペルオキシド                            １
ｅ．石灰岩                                            ４９．５
手順：レシノール酸エストリドを、エポキシ樹脂、ポリアミン硬化剤および１％のジベンゾイルペルオキシドと容器中で混合し、１０分間強く撹拌した。所望の量の石灰岩を混合物に加え、ゲルまたは粘性溶液様懸濁液が形成されるまでさらに１０分間撹拌した。混合物を、１時間放置し、次いで、４”×４”×１／１６”Ｔｅｆｌｏｎ（登録商標）Ｔ鋳型内に入れた。この鋳型を、水圧のプラテンの間に挿入し、５０００ｐｓｉの圧力を加圧した。混合物を、８０℃で１．５時間および１２０℃で３時間硬化させた。
【０１１７】
（実施例１４）
配合表：                                            重量％
エストリド（レシノール酸プレポリマー）            １０．７
エポキシ樹脂ＤＥＧＢＡ                            １０．７
ジエチレントリアミン                              １０．７
エポキシ化ダイズ油                                  １０．７
ＭＥＫペルオキシド                                  ０．１５
石灰岩                                            ５４
ＴｉＯ２                                            ３
手順：レシノール酸エストリドを、エポキシ樹脂、ポリアミン硬化剤、エポキシ化ダイズ油、および０．１５％のＭＥＫペルオキシドと容器中で混合し、１０分間強く撹拌した。所望の量の充填剤を混合物に加え、ゲル様懸濁液が形成されるまでさらに１０分間撹拌した。この混合物のサンプルを、４”×４”×１／１６”Ｔｅｆｌｏｎ（登録商標）Ｔ鋳型内に入れ、この鋳型を、水圧中に挿入し、５０００ｐｓｉの圧力を、室温で１２時間加圧した。
【０１１８】
（実施例１５）
配合表：                                            重量％
ａ．エストリド（レシノール酸プレポリマー）            １６．６
ｂ．エポキシ樹脂ＤＥＧＢＡ                            １６．６
ｃ．ジエチレントリアミン                              １６．６
ｄ．エポキシ化ダイズ油                                  １６．６
ｅ．ＭＥＫペルオキシド                                  ０．２３
ｆ．石灰岩                                            ２３．３
ｇ．ＴｉＯ２                                          １０
手順：充填剤を、２００メッシュの粒子サイズの木粉と置き換えたこと以外は、実施例３に記載の手順と同じ手順を用いた。
【０１１９】
（実施例１６）
配合表：                                            重量％
ａ．エストリド（レシノール酸プレポリマー）            １０．６
ｂ．エポキシ樹脂ＤＥＧＢＡ                              ９．５
ｃ．ジエチレントリアミン                              １１．６
ｄ．エポキシ化ダイズ油                                  １０．６
ｅ．ジベンゾイルペルオキシド                            ０．４
ｆ．トリエチレングリコールジアミン                      ０．４
ｇ．石灰岩                                            ５３
手順：所望の重量のレシノール酸エストリドを、エポキシ樹脂およびエポキシ化ダイズ油と１００ｍｌビーカー中で混合した。この混合物を強く撹拌し、１１．６％のポリアミンおよび０．４％のトリエチレングリコールジアミン硬化剤、ならびに０．４％のベンジルペルオキシドを容器に加え、さらに５分間強く撹拌した。石灰岩充填剤を混合物にチャージし、ゲルまたは粘性溶液が形成されるまでさらに１０分間撹拌した。混合物を、１時間放置し、４”×４”×１／１６”Ｔｅｆｌｏｎ（登録商標）Ｔ鋳型内に入れた。次いで、この鋳型を、水圧中に挿入し、５０００ｐｓｉの油圧を、９０℃の一定温度で２時間加圧した。
【０１２０】
（実施例１７）
配合表：                                            重量％
ａ．エストリド（レシノール酸プレポリマー）              ７．６
ｂ．エポキシ樹脂ＤＥＧＢＡ                            １０．６
ｃ．ジエチレントリアミン                              １１
ｄ．エポキシ化ダイズ油                                    ７．６
ｅ．トリエチレングリコールジアミン                      ２．３
ｆ．ＭＥＫ                                              ０．４
ｇ．石灰岩                                            ６１
手順：所望の重量のレシノール酸エストリドを、エポキシ樹脂ならびに石油ベースのポリアミン硬化剤、エポキシ化ダイズ油、トリエチレングリコールジアミンおよびＭＥＫプロポキシドと容器中で混合し、１０分間強く撹拌した。石灰岩充填剤を混合物にチャージし、ゲルまたは粘性溶液様懸濁液が形成されるまでさらに１０分間撹拌した。次いで、混合物を、単離した容器内に放置し、１８０℃まで窒素ブランケット下で１時間、不動の半固体が形成されるまで加熱した。加熱前混合物を、４”×４”×１／１６”Ｔｅｆｌｏｎ（登録商標）Ｔ鋳型内に移し、そして、この鋳型を、加熱したプレス中に挿入し、５０００ｐｓｉの油圧を、１８０℃の一定温度で４時間加圧した。
【０１２１】
上述の６実施例において記載された手順によって生成されたシートから切り出された実験サンプルから得られた物理特性データを、表２に列挙する。
【０１２２】
（表２．実施例１２〜１７におけるエラストマーについての物理特性のまとめ）
【０１２３】
【表２】
2006516998.tif 000011
表１および表２におけるデータは、床張材製品のためのシート材料として使用するかまたはその中に組み込むために好適な特定を有するエラストマー組成物を示す。
【０１２４】
組成物の総重量ベースの重量で以下の範囲の構成成分を有する組成物は、床被覆における硬化組成物の使用を可能にする特性を有する：約５重量％〜約１５重量％のレシノール酸エストリド、約０．０５重量％〜約０．４重量％の架橋触媒（一実施形態において０．０５重量％〜約０．２重量％のメチルエチルケトンペルオキシドおよび別の実施形態において約０．０５重量％〜４重量％のベンゾイルペルオキシド）、約５重量％〜３０重量％のエポキシ基含有化合物、約５重量％〜約１５重量％のエポキシ硬化剤、約３重量％〜約８０重量％の充填剤（一実施形態において約１８重量％〜約８０重量％の石灰岩、および別の実施形態において約３重量％〜約３３重量％の木粉）、約５重量％〜約３０重量％のエポキシ化ダイズ油、約５重量％〜約３０重量％のエポキシ樹脂。
【０１２５】
本発明の主題を開示したが、本発明の多くの改変、置換および変更が、本開示の観点から存在し得る。本発明は、特定に記載した以外に実施され得ることが理解されるべきである。このような改変、置換および変更は、本出願の範囲内であることが意図される。
【手続補正書】
【提出日】平成17年7月12日(2005.7.12)
【手続補正１】
【補正対象書類名】特許請求の範囲
【補正対象項目名】全文
【補正方法】変更
【補正の内容】
【特許請求の範囲】
【請求項１】
組成物であって、以下：
ａ）ヒマシ油、リシノール酸、ヒマシ油エストリド、リシノール酸エストリド、およびそれらの組み合わせより選択されるリシノール酸成分であって、好ましくはリシノール酸エストリドであり、より好ましくは酵素触媒性重合によって調製されるエストリドであって、該酵素は、好ましくはＣａｎｄｉｄａ  Ａｎｔａｒｃｔｉｃａに由来するリパーゼである、リシノール酸成分、
ｂ）エポキシ化植物油、好ましくはエポキシ化ダイズ油より選択される、エポキシ基含有化合物、
ｃ）架橋剤であって、好ましくは多官能性アミン、ポリカルボン酸、ポリアクリレート、またはそれらの組み合わせであり、ここで、該ポリカルボン酸は、好ましくはセバシン酸、クエン酸、またはそれらの組み合わせであり、そして該多官能性アミンは、好ましくはイソホロンジアミン、１，２−ジアミノシクロヘキサン、ビス−ｐ−アミノシクロヘキシルメタン、１，３−ＢＡＣ高反応性脂環式ジアミン、ジエチレントリアミン、４，４’−イソプロピリデンジアミン、１，４−ジアミノブタン、トリエチレングリコールジアミン、またはそれらの組み合わせである、架橋剤、ならびに、
ｄ）必要に応じて、架橋触媒、充填剤、およびそれらの組み合わせより選択される付加成分であって、該架橋触媒は、好ましくは熱活性化フリーラジカルイニシエーターであり、そして該充填剤は、好ましくは木粉、石灰岩、二酸化チタン、カオリン粘土、およびそれらの組み合わせである、付加成分、
を含有する、組成物。
【請求項２】
組成物であって、以下：
ａ）ヒマシ油、リシノール酸、ヒマシ油エストリド、リシノール酸エストリド、およびそれらの組み合わせより選択されるリシノール酸成分であって、好ましくはリシノール酸エストリドであり、より好ましくは酵素触媒性重合によって調製されるエストリドであって、該酵素は、好ましくはＣａｎｄｉｄａ  Ａｎｔａｒｃｔｉｃａに由来するリパーゼである、リシノール酸成分、
ｂ）エポキシ樹脂、エポキシ化植物油およびそれらの組み合わせより選択されるエポキシ基含有化合物であって、好ましくはテトラグリシダルジアミノジフェニルメタン、ビスフェノールＡのジグリシジルエーテル、エポキシ化ダイズ油、およびそれらの組み合わせである、エポキシ基含有化合物、
ｃ）好ましくはセバシン酸、クエン酸またはそれらの組み合わせである、ポリカルボン酸架橋剤、
ｄ）ポリアミン、ならびに、
ｅ）必要に応じて、架橋触媒、充填剤、およびそれらの組み合わせより選択される付加成分であって、該架橋触媒は、好ましくは熱活性化フリーラジカルイニシエーターであり、そして該充填剤は、好ましくは木粉、石灰岩、二酸化チタン、カオリン粘土、およびそれらの組み合わせである、付加成分、
を含有する、組成物。
【請求項３】
請求項１に記載の組成物を含む、少なくとも一種の成分を含有する、表面被覆。
【請求項４】
前記表面被覆が、床被覆である、請求項３に記載の表面被覆。
【請求項５】
請求項１に記載の組成物の反応生成物を含有する、組成物。
【請求項６】
請求項５に記載の組成物を含む、少なくとも一種の成分を含有する、床被覆。
【請求項７】
組成物であって、以下：
（ａ）前記架橋剤がセバシン酸、クエン酸、またはそれらの組み合わせである、請求項１に記載の組成物の反応生成物、
（ｂ）前記架橋触媒が、２，５−ジメチル−２，５−ジ（ｔｅｒｔブチルペルオキシ）ヘキサンペルオキシドであり、および、
（ｃ）必要に応じて、トリ−エチレングリコールジアミン、粉末石灰岩、またはそれらの組み合わせ、
を含有する組成物の反応生成物を包含する、組成物。
【請求項８】
組成物であって、以下：
ａ）ポリカルボン酸とエポキシ化植物油との反応生成物、
ｂ）ヒマシ油、リシノール酸、ヒマシ油エストリド、リシノール酸エストリドおよびそれらの組み合わせより選択される成分と、ポリカルボン酸との反応生成物、ならびに、
ｃ）必要に応じて、熱活性化フリーラジカルイニシエーター、充填剤またはそれらの組み合わせ、
を含有する、組成物。
【請求項９】
浸透性ポリマーネットワークであって、以下：
ａ）エステル化されたリシノール酸を含むポリエステル主鎖であって、
ｉ）該ポリエステル主鎖は、ヒドロキシ部分、カルボン酸部分およびそれらの組み合わせより選択されるペンダント部分を含み、かつ
ｉｉ）該ポリエステル主鎖上の該ペンダントヒドロキシ部分が、少なくとも二つのエポキシ基を含有するエポキシ基含有化合物上のエポキシ基に共有結合される、
ポリエステル主鎖、
ｂ）エポキシ硬化剤であって、該ポリエステル主鎖に共有結合された該エポキシ基含有化合物上の少なくとも二つのエポキシ基と共有結合性に架橋し、ここで、該エポキシ硬化剤は、ジアミン、ポリアミン、ジカルボン酸、ポリカルボン酸、チオールおよびフェノールからなる群より選択され、該エポキシ基含有化合物は、好ましくはビスフェノールＡのジグリシジルエーテル、エポキシ化ダイズ油またはそれらの組み合わせである、エポキシ硬化剤、
ｃ）必要に応じて、好ましくは、メチルエチルケトンペルオキシド、ジクミルペルオキシド、ジ−ｔｅｒｔ−ブチルペルオキシド、ジベンゾイルペルオキシド、またはそれらの組み合わせである、フリーラジカル発生性架橋触媒、ならびに、
ｄ）必要に応じて、好ましくは、木粉、石灰岩、二酸化チタン、カオリン粘土、またはそれらの組み合わせである、充填剤、
を含有する、浸透性ポリマーネットワーク。
【請求項１０】
請求項９に記載の浸透性ポリマーネットワークを含む、少なくとも一種の成分を含有する、装飾的表面被覆。
【請求項１１】
表面被覆が、床被覆である、請求項１０に記載の装飾的表面被覆。
【請求項１２】
請求項９に記載の浸透性ポリマーネットワークを含む、エラストマーポリマーシート材料。
【請求項１３】
リシノール酸ベースのポリマーまたはリシノール酸エストリドベースのポリマーを作製するプロセスであって、該プロセスは、以下：
（ａ）以下：
（ｉ）ヒマシ油、ヒマシ油エストリド、リシノール酸、リシノール酸エストリドおよびそれらの組み合わせより選択され、好ましくは、リシノール酸エストリドである、リシノール酸成分、
（ｉｉ）架橋剤、好ましくは、ポリカルボン酸、
（ｉｉｉ）エポキシ樹脂、エポキシ化植物油およびそれらの組み合わせより選択され、好ましくは、エポキシ化ダイズ油である、エポキシ基含有化合物、
（ｉｖ）必要に応じて、好ましくは熱活性化フリーラジカルイニシエーターである、架橋触媒、ならびに、
（ｖ）必要に応じて、充填剤、
を混合して、加熱し、前硬化材料を形成する工程、ならびに、
（ｂ）好ましくは約１８０℃と約２２０℃との間の温度で、圧力下において、該前硬化材料を加熱する工程、
を包含する、プロセス。
【請求項１４】
請求項１３に記載のプロセスであって、前記リシノール酸成分と、前記架橋剤と、前記エポキシ基含有化合物との混合物に、前記架橋触媒および必要に応じて前記充填剤を添加し、そして該架橋触媒を含有する混合物を加熱して、前記前硬化材料を形成する前に、該リシノール酸成分、該架橋剤、および該エポキシ基含有化合物が混合されて、加熱される、プロセス。
【請求項１５】
前記架橋触媒が、ベンゾイルペルオキシドであり、前記前硬化材料が、約８５℃と約１２５℃との間の温度に加熱される、請求項１３に記載のプロセス。
【請求項１６】
請求項１３に記載のプロセスであって、前記架橋剤が、ポリカルボン酸であり、そして工程（ａ）が以下：
（ｉ）前記リシノール酸成分と、好ましくはセバシン酸、クエン酸またはそれらの組み合わせである該ポリカルボン酸との混合物を含有する組成物を、酸触媒の存在下で反応させる工程であって、該リシノール酸成分が、ヒマシ油、リシノール酸またはそれらの組み合わせである、工程、
（ｉｉ）好ましくはセバシン酸、クエン酸またはそれらの組み合わせである第二のポリカルボン酸と、エポキシ化植物油とを、工程（ｉ）の該反応した組成物に添加する工程、
（ｉｉｉ）工程（ｉｉ）の該混合物を、加熱する工程、
（ｉｖ）熱活性化フリーラジカルイニシエーターを、工程（ｉｉｉ）の該加熱された混合物に添加する工程、ならびに、
（ｖ）必要に応じて、工程（ｉｖ）で充填剤を添加する工程、
を包含する、プロセス。
【請求項１７】
請求項１６に記載のプロセスであって、ポリアミンが、工程（ｉｉ）において、工程（ｉ）の前記反応組成物に添加されるか、または工程（ｉｖ）において、工程（ｉｉｉ）の加熱された混合物に添加される、プロセス。
【請求項１８】
請求項１３に記載のプロセスであって、前記架橋剤が、ポリカルボン酸であり、工程（ａ）が、以下：
（ｉ）前記リシノール酸成分と、該ポリカルボン酸とを混合する工程、
（ｉｉ）工程（ｉ）の該混合物を加熱する工程、
（ｉｉｉ）エポキシ化植物油と熱活性化フリーラジカルイニシエーターとを、工程（ｉｉ）の該加熱された混合物に添加する工程、ならびに、
（ｉｖ）工程（ｉｉｉ）の、該エポキシ化植物油と熱活性化フリーラジカルイニシエーターとを含有する混合物を加熱して、前記前硬化材料を形成する工程、
を包含する、プロセス。
【請求項１９】
請求項１３に記載のプロセスであって、前記架橋剤が、ポリカルボン酸であり、工程（ａ）が、以下：
（ｉ）前記リシノール酸成分と、該ポリカルボン酸および前記エポキシ化植物油とを混合する工程、
（ｉｉ）工程（ｉ）の該混合物を加熱する工程、
（ｉｉｉ）前記架橋触媒および／または前記充填剤を、工程（ｉｉ）の該加熱された混合物に添加する工程、ならびに、
（ｉｖ）工程（ｉｉｉ）の該混合物を加熱して、前記前硬化材料を形成する工程、
を包含する、プロセス。
【請求項２０】
前記混合物を、硬化前に、所望の最終形状に形成する工程をさらに包含する、請求項１３に記載のプロセス。
【請求項２１】
前記混合物を部分的に硬化し、該部分的に硬化した混合物に充填剤を添加し、次いで該充填剤を含有する混合物を硬化する工程をさらに包含する、請求項１３に記載のプロセス。
【請求項２２】
前記リシノール酸エストリドプレポリマーが、前記混合物の他の成分と混合される前に、酵素触媒によって部分的に重合され、該酵素触媒が、好ましくは、Ｃａｎｄｉｄａ  Ａｎｔａｒｔｉｃａ  Ｂから得られたリパーゼである、請求項１３に記載のプロセス。
【国際調査報告】
2006516998.tif 000012
2006516998.tif 000013